(57)【要約】      （修正有）【課題】使用環境の湿度変化にともなうＲｅ及びＲｔｈの変動が軽減された高分子フィルムの提供。【解決手段】式（Ｉ）の化合物、又はその水和物、溶媒和物もしくは塩の少なくとも１種を含有する高分子フィルム。Ｙはメチン基、窒素原子；Ｑa、Ｑb及びＱcは単結合又は２価の連結基；Ｒa、Ｒb及びＲcは水素原子、アルキル基、アルケニル基、アルキニル基、アリール基、シアノ基、ハロゲン基、複素環基等；Ｘ2は単結合又は２価の連結基；Ｘ1は単結合又は所定の２価の連結基；Ｒ1及びＲ2は水素原子、アルキル基、アルケニル基、アルキニル基、アリール基、複素環基等。ただし、Ｑc−Ｒc及びＮ（Ｘ1Ｒ1）Ｘ2Ｒ2のうち一つは−ＮＨ2であるが、同時に−ＮＨ2になることはなく、Ｙが窒素原子で且つＮ（Ｘ1Ｒ1）Ｘ2Ｒ2が−ＮＨ2の場合、−Ｑa−Ｒaは−ＮＨ2でない。2012214683.tif 000142【選択図】なし【特許請求の範囲】
【請求項１】
下記一般式（Ｉ）で表される化合物、又はその水和物、溶媒和物もしくは塩の少なくとも１種を含有する高分子フィルム：
【化１】
2012214683.tif 000104
一般式（Ｉ）中、Ｙは−Ｎ−又は−Ｃ（−Ｑd−Ｒd）−を表し；Ｑa、Ｑb、Ｑc及びＱdはそれぞれ独立に、単結合又は２価の連結基を表し；Ｒa、Ｒb、Ｒc及びＲdはそれぞれ独立に、水素原子、アルキル基、アルケニル基、アルキニル基、アリール基、シアノ基、ハロゲン基又は複素環基を表し、ＲaとＲb及びＲaとＲdはそれぞれ連結して環を形成してもよく；Ｘ2は、単結合又は２価の連結基を表し、Ｘ1は、単結合又は下記２価の連結基群Ｇ1
【化２】
2012214683.tif 000105
（各式中、＊側が前記各式で表される化合物中のピリミジン環又はピリジン環に置換しているＮ原子との連結部位であり；Ｒgは水素原子、アルキル基、アルケニル基、アルキニル基、アリール基、又は複素環基を表す。）から選択される２価の基を表し；Ｒ1及びＲ2はそれぞれ独立に、水素原子、アルキル基、アルケニル基、アルキニル基、アリール基又は複素環基を表し、互いに連結して環を形成してもよい；ただし、Ｑc−Ｒc及びＮ（Ｘ1Ｒ1）Ｘ2Ｒ2のうち一つは−ＮＨ2であるが、同時に−ＮＨ2になることはなく、Ｙが窒素原子で且つＮ（Ｘ1Ｒ1）Ｘ2Ｒ2が−ＮＨ2の場合、−Ｑa−Ｒaは−ＮＨ2でない。
【請求項２】
前記一般式（Ｉ）が、下記一般式（II）である請求項１に記載の高分子フィルム：
【化３】
2012214683.tif 000106
一般式（II）中の各記号の定義は、一般式（Ｉ）中のそれぞれと同義であり、Ｙは−Ｎ−あるいは−Ｃ（−Ｑd−Ｒd）−を表し、Ｚは−Ｎ−あるいは−Ｃ（−Ｑb−Ｒb）−を表し、Ｙ及びＺが同時に−Ｎ−になることはない；Ｘ1は、単結合又は下記２価の連結基群Ｇ2で表される二価の連結基からなる群から選択される連結基を表す；Ｘ2は、単結合又は二価の連結基を表す；Ｒ1及びＲ2はそれぞれ独立に、水素原子、アルキル基、アルケニル基、アルキニル基、アリール基、又は複素環を表し、−Ｘ1−Ｒ1と−Ｘ2−Ｒ2の少なくとも一方は水素原子以外の置換基である；Ｑa、Ｑb及びＱdはそれぞれ独立に、単結合、−Ｏ−、−Ｓ−、又は−ＮＲ’−を表し、Ｒ’は水素原子、アルキル基、アルケニル基、アルキニル基、アリール基、又は複素環を表し、ＱaとＲa、ＱdとＲd、ＱbとＲb又は−Ｑa−Ｒa−Ｒd−Ｑd−、−Ｑa−Ｒa−Ｒb−Ｑb−は連結して環を形成してもよい；Ｒaは、水素原子、ハロゲン、アルキル基、アルケニル基、アルキニル基、アリール基、又は複素環を表す；ただし、Ｚが−Ｎ−の場合は−Ｑa−Ｒaはアミノ基以外の前記置換基を表す；Ｒb及びＲdはそれぞれ独立に、水素原子、アルキル基、アルケニル基、アルキニル基、アリール基又は複素環を表す；
【化４】
2012214683.tif 000107
２価の連結基群Ｇ2中の各記号の定義は、２価の連結基群Ｇ1中のそれぞれと同義である。
【請求項３】
前記一般式（II）が、一般式（III）、一般式（IV）又は一般式（Ｖ）である請求項２に記載の高分子フィルム：
【化５】
2012214683.tif 000108
一般式（III）中の各記号の定義は、一般式（II）中のそれぞれと同義である；
【化６】
2012214683.tif 000109
一般式（IV）中の各記号の定義は、一般式（II）中のそれぞれと同義である。
【化７】
2012214683.tif 000110
一般式（Ｖ）中の各記号の定義は、一般式（II）中のそれぞれと同義である。
【請求項４】
前記一般式（II）が、下記一般式（IIIａ）、（IVａ）又は（Ｖａ）である請求項２に記載の高分子フィルム：
【化８】
2012214683.tif 000111
一般式（IIIａ）中の各記号の定義は、一般式（II）中のそれぞれと同義である；
【化９】
2012214683.tif 000112
一般式（IVａ）中の各記号の定義は、一般式（II）中のそれぞれと同義である。
【化１０】
2012214683.tif 000113
一般式（Ｖａ）中の各記号の定義は、一般式（II）中のそれぞれと同義である。
【請求項５】
前記一般式（II）が、一般式（IIIｂ）、（IVｂ）又は（Ｖｂ）である請求項２に記載の高分子フィルム：
【化１１】
2012214683.tif 000114
一般式（IIIｂ）中の各記号の定義は、一般式（II）中のそれぞれと同義である；
【化１２】
2012214683.tif 000115
一般式（IVｂ）中の各記号の定義は、一般式（II）中のそれぞれと同義である。
【化１３】
2012214683.tif 000116
一般式（Ｖｂ）中の各記号の定義は、一般式（II）中のそれぞれと同義である。
【請求項６】
前記一般式（II）が、一般式（IIIｃ）、（IVｃ）、又は（Ｖｃ）である請求項２に記載の高分子フィルム：
【化１４】
2012214683.tif 000117
一般式（IIIｃ）中の各記号の定義は、一般式（II）中のそれぞれと同義であり；Ｒ9は−Ｏ−Ａｒ、アルキル基、アルケニル基、アルキニル基、アリール基又は複素環基を表し；Ａｒはアリール基を表す；
【化１５】
2012214683.tif 000118
一般式（IVｃ）中の各記号の定義は、一般式（II）中のそれぞれと同義であり；Ｒ9は−Ｏ−Ａｒ、アルキル基、アルケニル基、アルキニル基、アリール基又は複素環基を表し；Ａｒはアリール基を表す；
【化１６】
2012214683.tif 000119
一般式（Ｖｃ）中の各記号の定義は、一般式（II）中のそれぞれと同義であり；Ｒ9は−Ｏ−Ａｒ、アルキル基、アルケニル基、アルキニル基、アリール基又は複素環基を表し；Ａｒはアリール基を表す。
【請求項７】
前記一般式（II）が、一般式（IIIｄ）、（IVｄ）又は（Ｖｄ）である請求項２に記載の高分子フィルム：
【化１７】
2012214683.tif 000120
一般式（IIIｄ）中の各記号の定義は、一般式（II）中のそれぞれと同義である；
【化１８】
2012214683.tif 000121
一般式（IVｄ）中の各記号の定義は、一般式（II）中のそれぞれと同義である；
【化１９】
2012214683.tif 000122
一般式（Ｖｄ）中の各記号の定義は、一般式（II）中のそれぞれと同義である。
【請求項８】
前記一般式（II）が、一般式（IIIｅ）、（IVｅ）又は（Ｖｅ）である請求項２に記載の高分子フィルム：
【化２０】
2012214683.tif 000123
一般式（IIIｅ）中の各記号の定義は、一般式（II）中のそれぞれと同義であり、Ａｒはアリール基を表す；
【化２１】
2012214683.tif 000124
一般式（IVｅ）中の各記号の定義は、一般式（II）中のそれぞれと同義であり、Ａｒはアリール基を表す；
【化２２】
2012214683.tif 000125
一般式（Ｖｅ）中の各記号の定義は、一般式（II）中のそれぞれと同義であり、Ａｒはアリール基を表す。
【請求項９】
Ｑaが、単結合、又は−Ｏ−、−ＮＨ−もしくは−Ｎ（Ｒ）−（但し、Ｒは炭素原子数１〜８のアルキル基）を表し、Ｒaが、水素原子、ハロゲン原子、又は炭素原子数１〜８のアルキル基を表す請求項１〜８のいずれか１項に記載の高分子フィルム。
【請求項１０】
前記一般式（II）が、一般式（IIIｆ）、(IIIｇ)、（IIIｈ）、（IVｆ）、（IVｇ）、（IVｈ）、又は（Ｖｆ）である請求項２に記載の高分子フィルム：
【化２３】
2012214683.tif 000126
一般式（IIIｆ）中、Ｒa7は、炭素原子数１〜８のアルキル基を表す；Ｒ6、Ｒ7及びＲ8はそれぞれ独立に、水素原子、ハロゲン原子、ニトロ基、シアノ基、カルバモイル基、炭素原子数１〜８のＮ−アルキルカルバモイル基、炭素原子数１〜１６のＮ，Ｎ−ジアルキルカルバモイル基、スルファモイル基、炭素原子数１〜８のＮ−アルキルスルファモイル基、炭素原子数１〜１６のＮ，Ｎ−ジアルキルスルファモイル基、炭素原子数１〜１６のアルキル基、炭素原子数１〜１６のアルコキシ基、炭素原子数１〜１６のアルキルアミノ基、炭素原子数１〜１６のジアルキルアミノ基、又は炭素原子数１〜１６のアルコキシアルキルオキシ基を表す；
【化２４】
2012214683.tif 000127
一般式（IIIｇ）中の各記号の定義は、一般式（IIIｆ）中のそれぞれと同義である；
【化２５】
2012214683.tif 000128
一般式（IIIｈ）中の各記号の定義は、一般式（IIIｆ）中のそれぞれと同義である；
【化２６】
2012214683.tif 000129
一般式（IVｆ）中の各記号の定義は、一般式（IIIｆ）中のそれぞれと同義である；
【化２７】
2012214683.tif 000130
一般式（IVｇ）中の各記号の定義は、一般式（IIIｆ）中のそれぞれと同義である；
【化２８】
2012214683.tif 000131
一般式（IVｈ）中の各記号の定義は、一般式（IIIｆ）中のそれぞれと同義である。
【化２９】
2012214683.tif 000132
一般式（Ｖｆ）中の各記号の定義は、一般式（IIIｆ）中のそれぞれと同義である。
【請求項１１】
前記化合物の水和物、溶媒和物もしくは塩の少なくとも１種を含む請求項１〜１０のいずれか１項に記載の高分子フィルム。
【請求項１２】
請求項１〜１１のいずれか１項に記載の高分子が水酸基を含有する高分子を含むことを特徴とする高分子フィルム。
【請求項１３】
前記の水酸基を含有する高分子がセルロースアシレート樹脂であることを特徴とする請求項１２に記載の高分子フィルム。
【請求項１４】
前記セルロースアシレート樹脂がセルロースアセテート樹脂であることを特徴とする請求項１３に記載の高分子フィルム。
【請求項１５】
溶液製膜法により製膜されてなる請求項１〜１４のいずれか１項に記載の高分子フィルム。
【請求項１６】
前記化合物の水和物又は溶媒和物を用いることを特徴とする請求項１５に記載の高分子フィルム。
【請求項１７】
請求項１〜１６のいずれか１項に記載の高分子フィルムを含むことを特徴とする位相差フィルム。
【請求項１８】
請求項１〜１６のいずれか１項に記載の高分子フィルム又は請求項１７に記載の位相差フィルムを含むことを特徴とする偏光板。
【請求項１９】
請求項１〜１６のいずれか１項に記載の高分子フィルム、又は請求項１８に記載の偏光板を含むことを特徴とする液晶表示装置。
【請求項２０】
下記一般式（IIIｃ）、一般式（IVｃ）、又は一般式（Ｖｆ’）で表される化合物、又はその水和物、溶媒和物もしくは塩：
【化３０】
2012214683.tif 000133
一般式（IIIｃ）中、Ｑaは、単結合又は２価の連結基を表し；Ｒaは、水素原子、アルキル基、アルケニル基、アルキニル基、アリール基、シアノ基、ハロゲン基又は複素環基を表し、Ｒ9は−Ｏ−Ａｒ、アルキル基、アルケニル基、アルキニル基、アリール基又は複素環基を表し；Ａｒはアリール基を表す；
【化３１】
2012214683.tif 000134
一般式（IVｃ）中の各記号の定義は、一般式（IIIｃ）中のそれぞれと同義である；
【化３２】
2012214683.tif 000135
一般式（Ｖｅ’）中、Ｒ11、Ｒ12、Ｒ13はそれぞれ独立に、水素原子、ニトロ基、カルバモイル基、炭素原子数１〜８のＮ−アルキルカルバモイル基、炭素原子数１〜１６のＮ，Ｎ−ジアルキルカルバモイル基、スルファモイル基、炭素原子数１〜８のＮ−アルキルスルファモイル基、炭素原子数１〜１６のＮ，Ｎ−ジアルキルスルファモイル基、炭素原子数１〜１６のアルキル基、炭素原子数１〜１６のアルコキシ基、炭素原子数１〜１６のアルキルアミノ基、炭素原子数１〜１６のジアルキルアミノ基、又は炭素原子数１〜１６のアルコキシアルキルオキシ基を表し；但し、Ｒ11、Ｒ12及びＲ13の少なくとも一つは、水素原子以外の置換基を表す。
【請求項２１】
Ｑaが、単結合、又は−Ｏ−、−ＮＨ−もしくは−Ｎ（Ｒ）−（但し、Ｒは炭素原子数１〜８のアルキル基）を表し、Ｒaが、水素原子、ハロゲン原子、又は炭素原子数１〜８のアルキル基を表す請求項２０に記載の化合物、又はその水和物、溶媒和物もしくは塩。
【請求項２２】
下記一般式（IIIｆ）、一般式（IIIｇ）、一般式（IIIｈ）、一般式（IVｆ）、一般式（IVｇ）、又は一般式（IVｈ）で表される化合物、又はその水和物、溶媒和物もしくは塩：
【化３３】
2012214683.tif 000136
一般式（IIIｆ）中、Ｒa7は炭素原子数１〜８のアルキル基を表し；Ｒ6、Ｒ7及びＲ8はそれぞれ独立に、水素原子、ハロゲン原子、ニトロ基、シアノ基、カルバモイル基、炭素原子数１〜８のＮ−アルキルカルバモイル基、炭素原子数１〜１６のＮ，Ｎ−ジアルキルカルバモイル基、スルファモイル基、炭素原子数１〜８のＮ−アルキルスルファモイル基、炭素原子数１〜１６のＮ，Ｎ−ジアルキルスルファモイル基、炭素原子数１〜１６のアルキル基、炭素原子数１〜１６のアルコキシ基、炭素原子数１〜１６のアルキルアミノ基、炭素原子数１〜１６のジアルキルアミノ基、又は炭素原子数１〜１６のアルコキシアルキルオキシ基を表す；
【化３４】
2012214683.tif 000137
一般式（IIIｇ）中の各記号の定義は、一般式（IIIｆ）中のそれぞれと同義である；
【化３５】
2012214683.tif 000138
一般式（IIIｈ）中の各記号の定義は、一般式（IIIｆ）中のそれぞれと同義である；
【化３６】
2012214683.tif 000139
一般式（IVｆ）中の各記号の定義は、一般式（IIIｆ）中のそれぞれと同義である；
【化３７】
2012214683.tif 000140
一般式（IVｇ）中の各記号の定義は、一般式（IIIｆ）中のそれぞれと同義である；
【化３８】
2012214683.tif 000141
一般式（IVｇ）中の各記号の定義は、一般式（IIIｆ）中のそれぞれと同義である。
【請求項２３】
請求項２０〜２２中に記載の化合物の水和物又は溶媒和物。
【請求項２４】
請求項２０〜２２中に記載の化合物の水和物。
【発明の詳細な説明】
【技術分野】
【０００１】
本発明は、位相差フィルム、偏光板保護フィルム等の種々の用途に利用可能な高分子フィルム、並びにそれを利用した位相差フィルム、偏光板及び液晶表示装置に関する。また、本発明は、高分子フィルムの添加剤等、種々の用途に有用な新規な化合物にも関する。
【背景技術】
【０００２】
液晶表示装置の表示特性は近年ますます向上している。液晶表示装置の視野角特性に関しては、偏光板と液晶セルとの間に、位相差フィルムを配置することにより、著しく改善できることが知られている。視野角補償を達成するためには、用いられる位相差フィルムの光学特性、具体的には面内レターデーション（Ｒｅ）及び／又は厚み方向レターデーション（Ｒｔｈ）が、表示モードに応じて、適切な範囲内に制御されていることが好ましい。
【０００３】
位相差フィルムのＲｅ、Ｒｔｈを制御する方法の一つとして、高分子フィルムにレターデーション上昇剤を添加する方法が開示されている（特許文献１参照）。この文献に開示されているレターデーション上昇剤は、ケト−エノール互変異性可能な構造をその構成要素として含む分子錯合体を形成しうる化合物であり、その一例としてグアナミン骨格等の１，３，５−トリアジン環を含む化合物が開示されている。また、その他のレターデーション上昇剤として、円盤状化合物や、１，３，５−トリアジン環を含む他の構造を有する化合物が開示されている（特許文献２及び３参照）。
【先行技術文献】
【特許文献】
【０００４】
【特許文献１】特開２００４−１０９４１０号公報
【特許文献２】特開２００１−１６６１４４号公報
【特許文献３】特開２００３−３４４６５５号公報
【発明の概要】
【発明が解決しようとする課題】
【０００５】
一方、本発明者らが、この様な従来のレターデーション上昇剤を添加した高分子フィルムについて検討したところ、使用環境の湿度変化に伴うＲｅ及びＲｔｈの変動（Ｒｅ及びＲｔｈの湿度依存性と称することがある）が大きいことが判明した。
本発明は使用環境の湿度変化に伴うＲｅ及びＲｔｈの変動が軽減された高分子フィルムを提供すること、並びにそれを用いた位相差フィルム、偏光板及び液晶表示装置を提供することを課題とする。
また、本発明は、溶液安定性が良好であり、高分子フィルムの添加剤等、種々の用途に有用な新規な化合物を提供することを課題とする。
【課題を解決するための手段】
【０００６】
本発明者らは、Ｒｅ及びＲｔｈ発現効果を高めることを目的に、様々な化合物について、添加剤としての有用性を種々検討した。その結果、ピリミジン環又はピリジン環を含み、環上の所定の位置に所定の置換基を有する化合物群は、高分子フィルムのレターデーション（Ｒｅ及び／又はＲｔｈ）を上昇させる作用があることを見出し、さらに、予期せぬことに、当該化合物を添加することによってＲｅ及び／又はＲｔｈが制御された高分子フィルムは、使用環境の湿度変化に伴うＲｅ及びＲｔｈの変動が、従来のレターデーション上昇剤を添加することによってＲｅ及び／又はＲｔｈが制御された高分子フィルムと比較して、顕著に軽減されていることを見出した。これらの知見に基づきさらに検討を重ね、本発明を完成するに至った。
なお、本発明に用いられる、所定の位置に所定の置換基を有するピリミジン環又はピリジン環を有する化合物群のレターデーション上昇の作用は、トリアジン環を有する分子錯合体の形成を必要としない点で特許文献１に開示のレターデーション上昇剤の作用と異なり、また円盤状であることを必要としない点で引用文献２に開示のレターデーション上昇剤の作用と異なる。また１，３，５−トリアジン環を含まない点で引用文献３に開示のレターデーション上昇剤と異なる。
【０００７】
前記課題を解決するための手段は以下の通りである。
［１］  下記一般式（Ｉ）で表される化合物、又はその水和物、溶媒和物もしくは塩の少なくとも１種を含有する高分子フィルム：
【化１】
2012214683.tif 000002
一般式（Ｉ）中、Ｙは−Ｎ−又は−Ｃ（−Ｑd−Ｒd）−を表し；Ｑa、Ｑb、Ｑc及びＱdはそれぞれ独立に、単結合又は２価の連結基を表し；Ｒa、Ｒb、Ｒc及びＲdはそれぞれ独立に、水素原子、アルキル基、アルケニル基、アルキニル基、アリール基、シアノ基、ハロゲン基又は複素環基を表し、ＲaとＲb及びＲaとＲdはそれぞれ連結して環を形成してもよく；Ｘ2は、単結合又は２価の連結基を表し、Ｘ1は、単結合又は下記２価の連結基群Ｇ1
【化２】
2012214683.tif 000003
（各式中、＊側が前記各式で表される化合物中のピリミジン環又はピリジン環に置換しているＮ原子との連結部位であり；Ｒgは水素原子、アルキル基、アルケニル基、アルキニル基、アリール基、又は複素環基を表す。）から選択される２価の基を表し；Ｒ1及びＲ2はそれぞれ独立に、水素原子、アルキル基、アルケニル基、アルキニル基、アリール基又は複素環基を表し、互いに連結して環を形成してもよい；ただし、Ｑc−Ｒc及びＮ（Ｘ1Ｒ1）Ｘ2Ｒ2のうち一つは−ＮＨ2であるが、同時に−ＮＨ2になることはなく、Ｙが窒素原子で且つＮ（Ｘ1Ｒ1）Ｘ2Ｒ2が−ＮＨ2の場合、−Ｑa−Ｒaは−ＮＨ2でない。
【０００８】
［２］  前記一般式（Ｉ）が、下記一般式（II）である［１］の高分子フィルム：
【化３】
2012214683.tif 000004
一般式（II）中の各記号の定義は、一般式（Ｉ）中のそれぞれと同義であり、Ｙは−Ｎ−あるいは−Ｃ（−Ｑd−Ｒd）−を表し、Ｚは−Ｎ−あるいは−Ｃ（−Ｑb−Ｒb）−を表し、Ｙ及びＺが同時に−Ｎ−になることはない；Ｘ1は、単結合又は下記２価の連結基群Ｇ2で表される二価の連結基からなる群から選択される連結基を表す；Ｘ2は、単結合又は二価の連結基を表す；Ｒ1及びＲ2はそれぞれ独立に、水素原子、アルキル基、アルケニル基、アルキニル基、アリール基、又は複素環を表し、−Ｘ1−Ｒ1と−Ｘ2−Ｒ2の少なくとも一方は水素原子以外の置換基である；Ｑa、Ｑb及びＱdはそれぞれ独立に、単結合、−Ｏ−、−Ｓ−、又は−ＮＲ’−を表し、Ｒ’は水素原子、アルキル基、アルケニル基、アルキニル基、アリール基、又は複素環を表し、ＱaとＲa、ＱdとＲd、ＱbとＲb又は−Ｑa−Ｒa−Ｒd−Ｑd−、−Ｑa−Ｒa−Ｒb−Ｑb−は連結して環を形成してもよい；Ｒaは、水素原子、ハロゲン、アルキル基、アルケニル基、アルキニル基、アリール基、又は複素環を表す；ただし、Ｚが−Ｎ−の場合は−Ｑa−Ｒaはアミノ基以外の前記置換基を表す；Ｒb及びＲdはそれぞれ独立に、水素原子、アルキル基、アルケニル基、アルキニル基、アリール基又は複素環を表す；
【化４】
2012214683.tif 000005
２価の連結基群Ｇ2中の各記号の定義は、２価の連結基群Ｇ1中のそれぞれと同義である。
【０００９】
［３］  前記一般式（II）が、一般式（III）、一般式（IV）又は一般式（Ｖ）である［２］の高分子フィルム：
【化５】
2012214683.tif 000006
一般式（III）中の各記号の定義は、一般式（II）中のそれぞれと同義である；
【化６】
2012214683.tif 000007
一般式（IV）中の各記号の定義は、一般式（II）中のそれぞれと同義である。
【化７】
2012214683.tif 000008
一般式（Ｖ）中の各記号の定義は、一般式（II）中のそれぞれと同義である。
【００１０】
［４］  前記一般式（II）が、下記一般式（IIIａ）、（IVａ）又は（Ｖａ）である［２］の高分子フィルム：
【化８】
2012214683.tif 000009
一般式（IIIａ）中の各記号の定義は、一般式（II）中のそれぞれと同義である；
【化９】
2012214683.tif 000010
一般式（IVａ）中の各記号の定義は、一般式（II）中のそれぞれと同義である。
【化１０】
2012214683.tif 000011
一般式（Ｖａ）中の各記号の定義は、一般式（II）中のそれぞれと同義である。
【００１１】
［５］  前記一般式（II）が、一般式（IIIｂ）、（IVｂ）又は（Ｖｂ）である［２］の高分子フィルム：
【化１１】
2012214683.tif 000012
一般式（IIIｂ）中の各記号の定義は、一般式（II）中のそれぞれと同義である；
【化１２】
2012214683.tif 000013
一般式（IVｂ）中の各記号の定義は、一般式（II）中のそれぞれと同義である。
【化１３】
2012214683.tif 000014
一般式（Ｖｂ）中の各記号の定義は、一般式（II）中のそれぞれと同義である。
【００１２】
［６］  前記一般式（II）が、一般式（IIIｃ）、（IVｃ）、又は（Ｖｃ）である［２］の高分子フィルム：
【化１４】
2012214683.tif 000015
一般式（IIIｃ）中の各記号の定義は、一般式（II）中のそれぞれと同義であり；Ｒ9は−Ｏ−Ａｒ、アルキル基、アルケニル基、アルキニル基、アリール基又は複素環基を表し；Ａｒはアリール基を表す；
【化１５】
2012214683.tif 000016
一般式（IVｃ）中の各記号の定義は、一般式（II）中のそれぞれと同義であり；Ｒ9は−Ｏ−Ａｒ、アルキル基、アルケニル基、アルキニル基、アリール基又は複素環基を表し；Ａｒはアリール基を表す；
【化１６】
2012214683.tif 000017
一般式（Ｖｃ）中の各記号の定義は、一般式（II）中のそれぞれと同義であり；Ｒ9は−Ｏ−Ａｒ、アルキル基、アルケニル基、アルキニル基、アリール基又は複素環基を表し；Ａｒはアリール基を表す。
【００１３】
［７］  前記一般式（II）が、一般式（IIIｄ）、（IVｄ）又は（Ｖｄ）である［２］の高分子フィルム：
【化１７】
2012214683.tif 000018
一般式（IIIｄ）中の各記号の定義は、一般式（II）中のそれぞれと同義である；
【化１８】
2012214683.tif 000019
一般式（IVｄ）中の各記号の定義は、一般式（II）中のそれぞれと同義である；
【化１９】
2012214683.tif 000020
一般式（Ｖｄ）中の各記号の定義は、一般式（II）中のそれぞれと同義である。
【００１４】
［８］  前記一般式（II）が、一般式（IIIｅ）、（IVｅ）又は（Ｖｅ）である［２］の高分子フィルム：
【化２０】
2012214683.tif 000021
一般式（IIIｅ）中の各記号の定義は、一般式（II）中のそれぞれと同義であり、Ａｒはアリール基を表す；
【化２１】
2012214683.tif 000022
一般式（IVｅ）中の各記号の定義は、一般式（II）中のそれぞれと同義であり、Ａｒはアリール基を表す；
【化２２】
2012214683.tif 000023
一般式（Ｖｅ）中の各記号の定義は、一般式（II）中のそれぞれと同義であり、Ａｒはアリール基を表す。
【００１５】
［９］  Ｑaが、単結合、又は−Ｏ−、−ＮＨ−もしくは−Ｎ（Ｒ）−（但し、Ｒは炭素原子数１〜８のアルキル基）を表し、Ｒaが、水素原子、ハロゲン原子、又は炭素原子数１〜８のアルキル基を表す［１］〜［８］のいずれかの高分子フィルム。
【００１６】
［１０］  前記一般式（II）が、一般式（IIIｆ）、(IIIｇ)、（IIIｈ）、（IVｆ）、（IVｇ）、（IVｈ）、又は（Ｖｆ）である［２］の高分子フィルム：
【化２３】
2012214683.tif 000024
一般式（IIIｆ）中、Ｒa7は、炭素原子数１〜８のアルキル基を表す；Ｒ6、Ｒ7及びＲ8はそれぞれ独立に、水素原子、ハロゲン原子、ニトロ基、シアノ基、カルバモイル基、炭素原子数１〜８のＮ−アルキルカルバモイル基、炭素原子数１〜１６のＮ，Ｎ−ジアルキルカルバモイル基、スルファモイル基、炭素原子数１〜８のＮ−アルキルスルファモイル基、炭素原子数１〜１６のＮ，Ｎ−ジアルキルスルファモイル基、炭素原子数１〜１６のアルキル基、炭素原子数１〜１６のアルコキシ基、炭素原子数１〜１６のアルキルアミノ基、炭素原子数１〜１６のジアルキルアミノ基、又は炭素原子数１〜１６のアルコキシアルキルオキシ基を表す；
【化２４】
2012214683.tif 000025
一般式（IIIｇ）中の各記号の定義は、一般式（IIIｆ）中のそれぞれと同義である；
【化２５】
2012214683.tif 000026
一般式（IIIｈ）中の各記号の定義は、一般式（IIIｆ）中のそれぞれと同義である；
【化２６】
2012214683.tif 000027
一般式（IVｆ）中の各記号の定義は、一般式（IIIｆ）中のそれぞれと同義である；
【化２７】
2012214683.tif 000028
一般式（IVｇ）中の各記号の定義は、一般式（IIIｆ）中のそれぞれと同義である；
【化２８】
2012214683.tif 000029
一般式（IVｈ）中の各記号の定義は、一般式（IIIｆ）中のそれぞれと同義である。
【化２９】
2012214683.tif 000030
一般式（Ｖｆ）中の各記号の定義は、一般式（IIIｆ）中のそれぞれと同義である。
【００１７】
［１１］  前記化合物の水和物、溶媒和物もしくは塩の少なくとも１種を含む［１］〜［１０］のいずれかの高分子フィルム。
［１２］  ［１］〜［１１］のいずれかの高分子が水酸基を含有する高分子を含むことを特徴とする高分子フィルム。
［１３］  前記の水酸基を含有する高分子がセルロースアシレート樹脂であることを特徴とする［１２］の高分子フィルム。
［１４］  前記セルロースアシレート樹脂がセルロースアセテート樹脂であることを特徴とする［１３］の高分子フィルム。
［１５］  溶液製膜法により製膜されてなる［１］〜［１４］のいずれかの高分子フィルム。
［１６］  前記化合物の水和物又は溶媒和物を用いることを特徴とする［１５］の高分子フィルム。
［１７］  ［１］〜［１６］のいずれかの高分子フィルムを含むことを特徴とする位相差フィルム。
［１８］  ［１］〜［１６］のいずれかの高分子フィルム又は［１７］の位相差フィルムを含むことを特徴とする偏光板。
［１９］  ［１］〜［１６］のいずれかの高分子フィルム、又は［１８］の偏光板を含むことを特徴とする液晶表示装置。
【００１８】
［２０］  下記一般式（IIIｃ）、一般式（IVｃ）、又は一般式（Ｖｆ’）で表される化合物、又はその水和物、溶媒和物もしくは塩：
【化３０】
2012214683.tif 000031
一般式（IIIｃ）中、Ｑaは、単結合又は２価の連結基を表し；Ｒaは、水素原子、アルキル基、アルケニル基、アルキニル基、アリール基、シアノ基、ハロゲン基又は複素環基を表し、Ｒ9は−Ｏ−Ａｒ、アルキル基、アルケニル基、アルキニル基、アリール基又は複素環基を表し；Ａｒはアリール基を表す；
【化３１】
2012214683.tif 000032
一般式（IVｃ）中の各記号の定義は、一般式（IIIｃ）中のそれぞれと同義である；
【化３２】
2012214683.tif 000033
一般式（Ｖｅ’）中、Ｒ11、Ｒ12、Ｒ13はそれぞれ独立に、水素原子、ニトロ基、カルバモイル基、炭素原子数１〜８のＮ−アルキルカルバモイル基、炭素原子数１〜１６のＮ，Ｎ−ジアルキルカルバモイル基、スルファモイル基、炭素原子数１〜８のＮ−アルキルスルファモイル基、炭素原子数１〜１６のＮ，Ｎ−ジアルキルスルファモイル基、炭素原子数１〜１６のアルキル基、炭素原子数１〜１６のアルコキシ基、炭素原子数１〜１６のアルキルアミノ基、炭素原子数１〜１６のジアルキルアミノ基、又は炭素原子数１〜１６のアルコキシアルキルオキシ基を表し；但し、Ｒ11、Ｒ12及びＲ13の少なくとも一つは、水素原子以外の置換基を表す。
【００１９】
［２１］  Ｑaが、単結合、又は−Ｏ−、−ＮＨ−もしくは−Ｎ（Ｒ）−（但し、Ｒは炭素原子数１〜８のアルキル基）を表し、Ｒaが、水素原子、ハロゲン原子、又は炭素原子数１〜８のアルキル基を表す［２０］の化合物、又はその水和物、溶媒和物もしくは塩。
【００２０】
［２２］  下記一般式一般式（IIIｆ）、一般式（IIIｇ）、一般式（IIIｈ）、一般式（IVｆ）、一般式（IVｇ）、又は一般式（IVｈ）で表される化合物、又はその水和物、溶媒和物もしくは塩：
【化３３】
2012214683.tif 000034
一般式（IIIｆ）中、Ｒa7は炭素原子数１〜８のアルキル基を表し；Ｒ6、Ｒ7及びＲ8はそれぞれ独立に、水素原子、ハロゲン原子、ニトロ基、シアノ基、カルバモイル基、炭素原子数１〜８のＮ−アルキルカルバモイル基、炭素原子数１〜１６のＮ，Ｎ−ジアルキルカルバモイル基、スルファモイル基、炭素原子数１〜８のＮ−アルキルスルファモイル基、炭素原子数１〜１６のＮ，Ｎ−ジアルキルスルファモイル基、炭素原子数１〜１６のアルキル基、炭素原子数１〜１６のアルコキシ基、炭素原子数１〜１６のアルキルアミノ基、炭素原子数１〜１６のジアルキルアミノ基、又は炭素原子数１〜１６のアルコキシアルキルオキシ基を表す；
【化３４】
2012214683.tif 000035
一般式（IIIｇ）中の各記号の定義は、一般式（IIIｆ）中のそれぞれと同義である；
【化３５】
2012214683.tif 000036
一般式（IIIｈ）中の各記号の定義は、一般式（IIIｆ）中のそれぞれと同義である；
【化３６】
2012214683.tif 000037
一般式（IVｆ）中の各記号の定義は、一般式（IIIｆ）中のそれぞれと同義である；
【化３７】
2012214683.tif 000038
一般式（IVｇ）中の各記号の定義は、一般式（IIIｆ）中のそれぞれと同義である；
【化３８】
2012214683.tif 000039
一般式（IVｈ）中の各記号の定義は、一般式（IIIｆ）中のそれぞれと同義である。
【００２１】
［２３］  ［２０］〜［２２］中に記載のいずれかの化合物の水和物又は溶媒和物。
［２４］  ［２０］〜［２２］中に記載のいずれかの化合物の水和物。
【発明の効果】
【００２２】
本発明によれば、使用環境の湿度変化に伴うＲｅ及びＲｔｈの変動が軽減された高分子フィルムを提供すること、並びにそれを用いた位相差フィルム、偏光板及び液晶表示装置を提供することができる。
また、本発明によれば、溶液安定性が良好であり、高分子フィルムの添加剤等、種々の用途に有用な、新規な化合物を提供することができる。
【図面の簡単な説明】
【００２３】
【図１】本発明の液晶表示装置の一例の構成を示す模式図である。
【発明を実施するための形態】
【００２４】
以下、本発明について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値及び上限値として含む範囲を意味する。
【００２５】
まず、本明細書で用いられる用語について、説明する。
（レターデーション（Ｒｅ及びＲｔｈ））
本明細書において、Ｒｅ（λ）及びＲｔｈ（λ）は各々、波長λにおける面内のレターデーション（ｎｍ）及び厚さ方向のレターデーション（ｎｍ）を表す。Ｒｅ（λ）はＫＯＢＲＡ  ２１ＡＤＨ又はＷＲ（王子計測機器（株）製）において波長λｎｍの光をフィルム法線方向に入射させて測定される。
測定されるフィルムが１軸又は２軸の屈折率楕円体で表されるものである場合には、以下の方法によりＲｔｈ（λ）は算出される。
Ｒｔｈ（λ）は前記Ｒｅ（λ）を、面内の遅相軸（ＫＯＢＲＡ  ２１ＡＤＨ又はＷＲにより判断される）を傾斜軸（回転軸）として（遅相軸がない場合にはフィルム面内の任意の方向を回転軸とする）のフィルム法線方向に対して法線方向から片側５０度まで１０度ステップで各々その傾斜した方向から波長λｎｍの光を入射させて全部で６点測定し、その測定されたレターデーション値と平均屈折率の仮定値及び入力された膜厚値を基にＫＯＢＲＡ  ２１ＡＤＨ又はＷＲが算出する。
上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ  ２１ＡＤＨ又はＷＲが算出する。
尚、遅相軸を傾斜軸（回転軸）として（遅相軸がない場合にはフィルム面内の任意の方向を回転軸とする）、任意の傾斜した２方向からレターデーション値を測定し、その値と平均屈折率の仮定値及び入力された膜厚値を基に、以下の式（Ｘ）及び式（ＸＩ）よりＲｔｈを算出することもできる。
【００２６】
【数１】
2012214683.tif 000040
式（ＸＩ）
Ｒｔｈ＝｛（ｎｘ＋ｎｙ）／２−ｎｚ｝×ｄ
注記：
上記のＲｅ（θ）は法線方向から角度θ傾斜した方向におけるレターデーション値をあらわす。また、式中、ｎｘは面内における遅相軸方向の屈折率を表し、ｎｙは面内においてｎｘに直交する方向の屈折率を表し、ｎｚはｎｘ及びｎｙに直交する方向の屈折率を表す。ｄは膜厚を表す。
【００２７】
測定されるフィルムが１軸や２軸の屈折率楕円体で表現できないもの、いわゆる光学軸（ｏｐｔｉｃ  ａｘｉｓ）がないフィルムの場合には、以下の方法によりＲｔｈ（λ）は算出される。
Ｒｔｈ（λ）は前記Ｒｅ（λ）を、面内の遅相軸（ＫＯＢＲＡ  ２１ＡＤＨ又はＷＲにより判断される）を傾斜軸（回転軸）としてフィルム法線方向に対して−５０度から＋５０度まで１０度ステップで各々その傾斜した方向から波長λｎｍの光を入射させて１１点測定し、その測定されたレターデーション値と平均屈折率の仮定値及び入力された膜厚値を基にＫＯＢＲＡ  ２１ＡＤＨ又はＷＲが算出する。
上記の測定において、平均屈折率の仮定値は  ポリマーハンドブック（ＪＯＨＮ  ＷＩＬＥＹ＆ＳＯＮＳ，ＩＮＣ）、各種光学フィルムのカタログの値を使用することができる。平均屈折率の値が既知でないものについてはアッベ屈折計で測定することができる。主な光学フィルムの平均屈折率の値を以下に例示する：
セルロースアシレート（１．４８）、シクロオレフィンポリマー（１．５２）、ポリカーボネート（１．５９）、ポリメチルメタクリレート（１．４９）、ポリスチレン（１．５９）である。
これら平均屈折率の仮定値と膜厚を入力することで、ＫＯＢＲＡ  ２１ＡＤＨ又はＷＲはｎｘ、ｎｙ、ｎｚを算出する。この算出されたｎｘ，ｎｙ，ｎｚよりＮｚ＝（ｎｘ−ｎｚ）／（ｎｘ−ｎｙ）が更に算出される。
【００２８】
本発明において、位相差膜等の「遅相軸」は、屈折率が最大となる方向を意味する。また、「可視光領域」とは、３８０ｎｍ〜７８０ｎｍのことをいう。さらに屈折率の測定波長は特別な記述がない限り、可視光域のλ＝５８９ｎｍでの値である。
また、本明細書において、位相差膜及び液晶層等の各部材の光学特性を示す数値、数値範囲、及び定性的な表現（例えば、「同等」、「等しい」等の表現）については、液晶表示装置やそれに用いられる部材について一般的に許容される誤差を含む数値、数値範囲及び性質を示していると解釈されるものとする。
【００２９】
１．  高分子フィルム
本発明の高分子フィルムは、下記一般式（Ｉ）で表される化合物、又はその水和物、溶媒和物もしくは塩の少なくとも１種を含有することを特徴とする。下記一般式（Ｉ）の化合物、又はその水和物、溶媒和物もしくは塩は、レターデーション上昇剤として作用し、これを含有する高分子フィルムは、該化合物を含まない以外は原料及び製法が同一の高分子フィルムと比較して、そのＲｅ及び／又はＲｔｈが上昇しているという特徴がある。また、下記一般式（Ｉ）で表される化合物、又はその水和物、溶媒和物もしくは塩を添加することによってＲｅ及び／又はＲｔｈが制御された高分子フィルムは、他のレターデーション上昇剤（例えば、トリアジン環を中心母核とする円盤状化合物）によりＲｅ及び／又はＲｔｈが制御された高分子フィルムと比較して、使用環境の湿度変化に伴うＲｅの変動及びＲｔｈの変動の少なくとも一方が、軽減されている。
【００３０】
さらに、溶液製膜法にて製造される態様、即ち、主成分である高分子材料（樹脂及び重合体のいずれも含む意味で用いるものとする）と、下記一般式（Ｉ）で表される化合物とを有機溶媒に溶解して調製されたドープを用いて、製膜されて製造される態様では、製造されるフィルムの品質安定化の観点では、下記一般式（Ｉ）の化合物は、塩、水和物もしくは溶媒和物の形態で用いることがより好ましく、水和物もしくは溶媒和物の形態で用いることがさらに好ましい。
【００３１】
以下、本発明の高分子フィルムの作製に利用可能な、種々の材料及び方法について詳細に説明する。
（１−１）  一般式（Ｉ）で表される化合物、又はその水和物、溶媒和物もしくは塩
本発明の高分子フィルムは、下記一般式（Ｉ）で表される化合物、又はその水和物、溶媒和物もしくは塩（以下、「本発明の化合物」という場合がある）の少なくとも１種を含有することを特徴とする。下記一般式（Ｉ）で表される化合物、又はその水和物、溶媒和物もしくは塩は、高分子フィルムのＲｅ及び／又はＲｔｈを上昇させる作用があり、即ち、レターデーション上昇剤として作用する。また、親水性高分子、特に水酸基を有する高分子、を主成分として含有する高分子フィルムでは、使用環境の湿度変化に伴うＲｅの変動及びＲｔｈの変動が顕著になる傾向があるが、下記一般式（Ｉ）で表される化合物、又はその水和物、溶媒和物もしくは塩は、使用環境の湿度変化に伴うＲｅの変動及びＲｔｈの変動の少なくとも一方を、軽減させる作用があり、即ち、高分子フィルム用湿度依存性改良剤としても作用する。
なお、本発明において、「高分子フィルム用湿度依存性改良剤」とは、高分子フィルムに添加すると、該高分子フィルムの湿度に依存したＲｅ及び／又はＲｔｈの変動を軽減できる剤をいうものとする。具体的には、無添加の高分子フィルムと、試料を添加した高分子フィルムを準備し、それぞれ２５℃・相対湿度１０％にて１２時間調湿したときのＲｅ及びＲｔｈ（それぞれＲｅ［25℃、RH10%］、Ｒｔｈ［25℃、RH10%］とも言う）、並びに２５℃・相対湿度８０％にて１２時間調湿したときのＲｅ及びＲｔｈ（それぞれＲｅ［25℃、RH80%］、Ｒｔｈ［25℃、RH80%］とも言う）をそれぞれ測定し、且つ比較する。試料を添加した高分子フィルムのほうが、無添加の高分子フィルムと比較して、Ｒｅ及び／又はＲｔｈの変動が小さい場合、該試料を、湿度依存性改良剤というものとする。
【００３２】
さらに、下記一般式（Ｉ）で表される化合物、又はその水和物、溶媒和物もしくは塩は、有機溶媒に溶解した状態での安定性に優れ、これらの化合物を使用することは、高分子フィルムの製造、特に溶液製膜法による製造の安定性改善にも寄与する。
以下、一般式（Ｉ）及びその好ましい例である一般式（II）について詳細に説明する。なお、本明細書では、「アルキル基」、「アルケニル基」及び「アルキニル基」については、直鎖状及び分岐鎖状のいずれも含む意味で用いるものとする。
【００３３】
【化３９】
2012214683.tif 000041
【００３４】
一般式（Ｉ）中、Ｙは−Ｎ−又は−Ｃ（−Ｑd−Ｒd）−を表し；Ｑa、Ｑb、Ｑc及びＱdはそれぞれ独立に、単結合又は２価の連結基を表し；Ｒa、Ｒb、Ｒc及びＲdはそれぞれ独立に、水素原子、アルキル基、アルケニル基、アルキニル基、アリール基、シアノ基、ハロゲン基又は複素環基を表し、ＲaとＲb及びＲaとＲdはそれぞれ連結して環を形成してもよく；Ｘ2は、単結合又は２価の連結基を表し、Ｘ1は、単結合又は下記２価の連結基群Ｇ1から選択される２価の基を表わし；Ｒ1及びＲ2はそれぞれ独立に、水素原子、アルキル基、アルケニル基、アルキニル基、アリール基又は複素環基を表し、互いに連結して環を形成してもよい。ただし、Ｑc−Ｒc及びＮ（Ｘ1Ｒ1）Ｘ2Ｒ2のうち一つは−ＮＨ2であるが、同時に−ＮＨ2になることはなく、Ｙが窒素原子で且つＮ（Ｘ1Ｒ1）Ｘ2Ｒ2が−ＮＨ2の場合、−Ｑa−Ｒaは−ＮＨ2でない。即ち、前記一般式（Ｉ）からは、アミンを有しない化合物、及び下記部分構造をそれぞれ有するジアミン化合物は除かれる。
【００３５】
【化４０】
2012214683.tif 000042
式中、＊にはそれぞれ、−Ｑa−Ｒa、−Ｑb−Ｒb、−Ｑc−Ｒc、及び−Ｑd−Ｒdのいずれかが結合する。
【００３６】
【化４１】
2012214683.tif 000043
【００３７】
一般式（II）中の各記号は、一般式（Ｉ）中のそれぞれと同義であり、Ｙは−Ｎ−あるいは−Ｃ（−Ｑd−Ｒd）−を表し、Ｚは−Ｎ−あるいは−Ｃ（−Ｑb−Ｒb）−を表し、Ｙ及びＺが同時に−Ｎ−になることはない；Ｘ1は、単結合又は下記２価の連結基群Ｇ2で表される二価の連結基からなる群から選択される連結基を表す；Ｘ2は、単結合又は二価の連結基を表す；Ｒ1、Ｒ2は、それぞれ独立に水素原子、アルキル基、アルケニル基、アルキニル基、アリール基、又は複素環を表し、−Ｘ1−Ｒ1と−Ｘ2−Ｒ2の少なくとも一方は水素原子以外の置換基である；Ｑa、Ｑb、及びＱdは、それぞれ独立に単結合、−Ｏ−、−Ｓ−、−ＮＲ'−を表し、Ｒ'は水素原子、アルキル基、アルケニル基、アルキニル基、アリール基、又は複素環を表し、ＱaとＲa、ＱdとＲd、ＱbとＲb又は−Ｑa−Ｒa−Ｒd−Ｑd−、−Ｑa−Ｒa−Ｒb−Ｑb−は連結して環を形成してもよい；Ｒaは、水素原子、ハロゲン、アルキル基、アルケニル基、アルキニル基、アリール基、又は複素環を表す；ただし、Ｚが−Ｎ−の場合は−Ｑa−Ｒaはアミノ基以外の前記置換基を表す；Ｒb、Ｒdは、それぞれ独立に水素原子、アルキル基、アルケニル基、アルキニル基、アリール基、又は複素環を表す。
【００３８】
一般式（Ｉ）中、Ｙがメチン基、即ち−Ｃ（−Ｑd−Ｒd）−、である場合は、式中の６員環はピリジン環であり、Ｙが−Ｎ−である場合は、式中の６員環はピリミジン環である。なお、式（Ｉ）中、Ｙが−Ｎ−であり、且つ−Ｎ（Ｘ1Ｒ1）Ｘ2Ｒ2が−ＮＨ2である場合、−Ｑa−Ｒaは−ＮＨ2ではない。
一般式（II）中、Ｙ及びＺが同時に−Ｎ−になることはないので、Ｙ及びＺが置換されていてもよいメチン基、即ち−Ｃ（−Ｑd−Ｒd）−又は−Ｃ（−Ｑb−Ｒb）−、である場合は、式中の６員環はピリジン環であり、Ｙ又はＺが−Ｎ−である場合は、式中の６員環はピリミジン環である。なお、式（II）中、Ｚが−Ｎ−の場合は、−Ｑa−Ｒaは−ＮＨ2でない。
【００３９】
また、前記一般式（Ｉ）又は（II）で表される化合物の例としては、以下の式（ａ）又は（ｂ）で表される部分構造を含まない化合物が挙げられる。なお、式中、＊はそれぞれ、原子又は残基が置換可能な位置を示す。
【００４０】
【化４２】
2012214683.tif 000044
【００４１】
また、前記一般式（Ｉ）及び（II）で表される化合物は、上記一般式（Ｉ）及び（II）に明示された構造に限定されるものではなく、当然に一般式（Ｉ）及び（II）におけるヘテロ環骨格部分の共鳴構造も含まれる。また、一般式（Ｉ）及び（II）におけるヘテロ環骨格部分が、該環を構成している原子に結合した置換基と共鳴している構造も前記一般式（Ｉ）及び（II）で表される化合物に含まれる。なお、後述する一般式で表されるいずれの化合物についても同様である。
【００４２】
一般式（Ｉ）及び（II）中、Ｑa、Ｑb、Ｑc及びＱdがそれぞれ表す２価の連結基の例には、−Ｏ−、−Ｓ−、−Ｎ（Ｘa−Ｒh）−、−Ｎ（Ｘa−Ｒh）−Ｘb−で表される２価の連結基が含まれる。ここで、Ｘa及びＸbはそれぞれ、単結合又は２価の連結基を表す。Ｘa及びＸbでそれぞれ表される２価の連結基の例には、−ＣＯ−、−ＣＯＯ−、−ＣＯＮＨ−が含まれる。Ｒhは水素原子、炭素原子数１〜８のアルキル基、炭素原子数２〜８のアルケニル基、炭素原子数２〜８のアルキニル基、炭素原子数６〜１０のアリール基、又は炭素原子数２〜１０の複素環基を表す。Ｑa、Ｑb、Ｑc及びＱdがそれぞれ表す２価の連結基の好ましい例としては、単結合、−Ｏ−、−Ｎ（Ｘa−Ｒh）−、−Ｎ（Ｘa−Ｒh）−Ｘb−を挙げることができ、単結合、−Ｏ−、−ＮＨ−、及び−ＮＨ−Ｘb−が特に好ましい。−ＮＨ−Ｘb−の好ましい例には、−ＮＨ−ＣＯ−、−ＮＨ−ＣＯＯ−、−ＮＨ−ＣＯＮＨ−、−ＮＨ−ＳＯ2−などが含まれ、−ＮＨ−ＣＯ−、−ＮＨ−ＣＯＯ−であることがさらに好ましい。
【００４３】
一般式（Ｉ）及び（II）中、Ｒa、Ｒb、Ｒc及びＲdはそれぞれ、水素原子、アルキル基、アルケニル基、アルキニル基、アリール基、シアノ基、ハロゲン基又は複素環基を表し、ＲaとＲb及びＲaとＲdはそれぞれ連結して環を形成してもよい。
Ｒa、Ｒb、Ｒc及びＲdがそれぞれアルキル基である場合、炭素原子数１〜２０であることが好ましく、炭素原子数１〜８であることがより好ましく、炭素原子数１〜４であることが特に好ましい。なお、Ｒa、Ｒb、Ｒc及びＲdがそれぞれアルキル基である場合、１つ又は隣接しない２以上の炭素原子は、酸素原子、硫黄原子、及び窒素原子（−ＮＨ−又は−Ｎ（Ｒ）−（Ｒはアルキル基）を含む）から選択されるヘテロ原子に置き換えられていてもよい。例えば、Ｒa及びＲbはそれぞれ、アルキレン（例えば、エチレン、プロピレン）オキシ基であってもよい。
Ｒa、Ｒb、Ｒc及びＲdがそれぞれアルケニル基である場合、炭素原子数２〜２０であることが好ましく、炭素原子数２〜８であることがより好ましく、炭素原子数２〜４であることが特に好ましい。
Ｒa、Ｒb、Ｒc及びＲdがそれぞれアルキニル基である場合、炭素原子数２〜２０であることが好ましく、炭素原子数２〜８であることがより好ましく、炭素原子数２〜４であることが特に好ましい。
【００４４】
Ｒa、Ｒb、Ｒc及びＲdがそれぞれアリール基である場合、炭素原子数６〜２４であることが好ましく、炭素原子数６〜１８であることがより好ましく、炭素原子数６〜１０であることが湿度依存性改良の観点から特に好ましい。具体的にはベンゼン環、ナフタレン環が好ましく、ベンゼン環が特に好ましい。
Ｒa、Ｒb、Ｒc及びＲdがそれぞれハロゲン基である場合、フッ素原子、塩素原子、臭素原子、ヨウ素原子いずれも用いることができるが、塩素原子が特に好ましい。
Ｒa、Ｒb、Ｒc及びＲdがそれぞれ複素環基である場合、炭素原子数４〜２０であることが好ましく、炭素原子数４〜１０であることがより好ましく、炭素原子数４〜６であることが湿度依存性改良の観点から特に好ましい。具体的には、ピロリル基、ピロリジノ基、ピラゾリル基、ピラゾリジノ基、イミダゾリル基、ピペラジノ基、モルホリノ基を挙げることができる。
【００４５】
ＲaとＲb及びＲaとＲdはそれぞれ連結して環を形成してもよい。形成される環は、炭化水素環であっても、複素環であってもよい。５員環又は６員環であるのが好ましい。
【００４６】
Ｒa、Ｒb、Ｒc及びＲdはそれぞれ、可能であれば、さらに１以上の置換基を有していてもよいし、有していなくてもよい。Ｒa、Ｒb、Ｒc及びＲdがそれぞれ有していてもよい置換基の例には、以下の置換基群Ｔが含まれる。
置換基群Ｔ：
アルキル基（好ましくは炭素原子数１〜２０、より好ましくは１〜１２、特に好ましくは１〜８のものであり、例えばメチル基、エチル基、イソプロピル基、ｔｅｒｔ−ブチル基、ｎ−オクチル基、ｎ−デシル基、ｎ−ヘキサデシル基、シクロプロピル基、シクロペンチル、シクロヘキシル基などが挙げられる。）、アルケニル基（好ましくは炭素原子数２〜２０、より好ましくは２〜１２、特に好ましくは２〜８であり、例えばビニル基、アリル基、２−ブテニル基、３−ペンテニル基などが挙げられる。）、アルキニル基（好ましくは炭素原子数２〜２０、より好ましくは２〜１２、特に好ましくは２〜８であり、例えばプロパルギル基、３−ペンチニル基などが挙げられる。）、アリール基（好ましくは炭素原子数６〜３０、より好ましくは６〜２０、特に好ましくは６〜１２であり、例えばフェニル基、ビフェニル基、ナフチル基などが挙げられる。）、アミノ基（好ましくは炭素原子数０〜２０、より好ましくは０〜１０、特に好ましくは０〜６であり、例えばアミノ基、メチルアミノ基、ジメチルアミノ基、ジエチルアミノ基、ジベンジルアミノ基などが挙げられる。）、アルコキシ基（好ましくは炭素原子数１〜２０、より好ましくは１〜１２、特に好ましくは１〜８であり、例えばメトキシ基、エトキシ基、ブトキシ基などが挙げられる。）、アリールオキシ基（好ましくは炭素原子数６〜２０、より好ましくは６〜１６、特に好ましくは６〜１２であり、例えばフェニルオキシ基、２−ナフチルオキシ基などが挙げられる。）、アシル基（好ましくは炭素原子数１〜２０、より好ましくは１〜１６、特に好ましくは１〜１２であり、例えばアセチル基、ベンゾイル基、ホルミル基、ピバロイル基などが挙げられる。）、アルコキシカルボニル基（好ましくは炭素原子数２〜２０、より好ましくは２〜１６、特に好ましくは２〜１２であり、例えばメトキシカルボニル基、エトキシカルボニル基などが挙げられる。）、アリールオキシカルボニル基（好ましくは炭素原子数７〜２０、より好ましくは７〜１６、特に好ましくは７〜１０であり、例えばフェニルオキシカルボニル基などが挙げられる。）、アシルオキシ基（好ましくは炭素原子数２〜２０、より好ましくは２〜１６、特に好ましくは２〜１０であり、例えばアセトキシ基、ベンゾイルオキシ基などが挙げられる。）、アシルアミノ基（好ましくは炭素原子数２〜２０、より好ましくは２〜１６、特に好ましくは２〜１０であり、例えばアセチルアミノ基、ベンゾイルアミノ基などが挙げられる。）、アルコキシカルボニルアミノ基（好ましくは炭素原子数２〜２０、より好ましくは２〜１６、特に好ましくは２〜１２であり、例えばメトキシカルボニルアミノ基などが挙げられる。）、アリールオキシカルボニルアミノ基（好ましくは炭素原子数７〜２０、より好ましくは７〜１６、特に好ましくは７〜１２であり、例えばフェニルオキシカルボニルアミノ基などが挙げられる。）、スルホニルアミノ基（好ましくは炭素原子数１〜２０、より好ましくは１〜１６、特に好ましくは１〜１２であり、例えばメタンスルホニルアミノ基、ベンゼンスルホニルアミノ基などが挙げられる。）、スルファモイル基（好ましくは炭素原子数０〜２０、より好ましくは０〜１６、特に好ましくは０〜１２であり、例えばスルファモイル基、メチルスルファモイル基、ジメチルスルファモイル基、フェニルスルファモイル基などが挙げられる。）、カルバモイル基（好ましくは炭素原子数１〜２０、より好ましくは１〜１６、特に好ましくは１〜１２であり、例えばカルバモイル基、メチルカルバモイル基、ジエチルカルバモイル基、フェニルカルバモイル基などが挙げられる。）、アルキルチオ基（好ましくは炭素原子数１〜２０、より好ましくは１〜１６、特に好ましくは１〜１２であり、例えばメチルチオ基、エチルチオ基などが挙げられる。）、アリールチオ基（好ましくは炭素原子数６〜２０、より好ましくは６〜１６、特に好ましくは６〜１２であり、例えばフェニルチオ基などが挙げられる。）、スルホニル基（好ましくは炭素原子数１〜２０、より好ましくは１〜１６、特に好ましくは１〜１２であり、例えばメシル基、トシル基などが挙げられる。）、スルフィニル基（好ましくは炭素原子数１〜２０、より好ましくは１〜１６、特に好ましくは１〜１２であり、例えばメタンスルフィニル基、ベンゼンスルフィニル基などが挙げられる。）、ウレイド基（好ましくは炭素原子数１〜２０、より好ましくは１〜１６、特に好ましくは１〜１２であり、例えばウレイド基、メチルウレイド基、フェニルウレイド基などが挙げられる。）、リン酸アミド基（好ましくは炭素原子数１〜２０、より好ましくは１〜１６、特に好ましくは１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素原子数１〜３０、より好ましくは１〜１２であり、ヘテロ原子としては、例えば窒素原子、酸素原子、硫黄原子、具体的には例えばイミダゾリル基、ピリジル基、キノリル基、フリル基、ピペリジル基、モルホリノ基、ベンゾオキサゾリル基、ベンズイミダゾリル基、ベンズチアゾリル基などが挙げられる。）、及びシリル基（好ましくは、炭素原子数３〜４０、より好ましくは３〜３０、特に好ましくは３〜２４であり、例えば、トリメチルシリル基、トリフェニルシリル基などが挙げられる）。
これらの置換基は更に置換されてもよい。また、置換基が２つ以上ある場合は、同じでも異なってもよい。また、可能な場合には互いに連結して環を形成してもよい。
【００４７】
一般式（Ｉ）中、Ｒa、Ｒb、Ｒc及びＲdはそれぞれ、水素原子、ハロゲン原子、又は置換もしくは無置換のアルキル基であるのが好ましい。一般式（II）中、Ｒcは、水素原子である。本発明の一実施態様では、Ｒdが水素原子であり、且つＱdが単結合であるのが好ましく、即ちＹが−Ｃ（−Ｑd−Ｒd）−である場合は、無置換メチンである。また、本発明の一実施態様では、Ｒbが水素原子であり、且つＱbが単結合であるのが好ましく、即ちＹが−Ｃ（−Ｑb−Ｒb）−である場合は、無置換メチンである。
【００４８】
但し、一般式（Ｉ）及び（II）で表される化合物の例には、Ｙが窒素原子であって、且つ、−Ｑa−Ｒa及び−Ｑc−Ｒcがそれぞれ、−ＯＨ及び−ＳＨ以外の基である化合物が含まれる。
【００４９】
一般式（Ｉ）及び（II）中、−Ｑa−Ｒaは、好ましくは、−Ｑaa−Ｒaaである。Ｑaaは、単結合、又は−Ｏ−、−ＮＨ−もしくは−Ｎ（Ｒ）−（但し、Ｒは炭素原子数１〜８のアルキル基）を表す。Ｒaaは、水素原子、ハロゲン原子、炭素原子数１〜８のアルキル基を表す。
【００５０】
一般式（Ｉ）及び（II）中、Ｒ1及びＲ2はそれぞれ、水素原子、アルキル基、アルケニル基、アルキニル基、アリール基又は複素環基を表し、互いに連結して環を形成してもよい。
Ｒ1及びＲ2がそれぞれアルキル基である場合、炭素原子数１〜２０であることが好ましく、炭素原子数１〜８であることがより好ましく、炭素原子数１〜４であることが特に好ましい。なお、Ｒ1及びＲ2がそれぞれアルキル基である場合、１つ又は隣接しない２以上の炭素原子は、酸素原子、硫黄原子、及び窒素原子（−ＮＨ−又は−Ｎ（Ｒ）−（Ｒはアルキル基）を含む）から選択されるヘテロ原子に置き換えられていてもよい。例えば、Ｒ1及びＲ2は、アルキレン（例えば、エチレン、プロピレン）オキシ基であってもよい。
Ｒ1及びＲ2がそれぞれアルケニル基である場合、炭素原子数２〜２０であることが好ましく、炭素原子数２〜８であることがより好ましく、炭素原子数２〜４であることが特に好ましい。
Ｒ1及びＲ2がそれぞれアルキニル基である場合、炭素原子数２〜２０であることが好ましく、炭素原子数２〜８であることがより好ましく、炭素原子数２〜４であることが特に好ましい。
【００５１】
Ｒ1及びＲ2がそれぞれアリール基である場合、炭素原子数６〜２４であることが好ましく、炭素原子数６〜１８であることがより好ましく、炭素原子数６〜１０であることが湿度依存性軽減の観点から特に好ましい。具体的にはベンゼン環、ナフタレン環が好ましく、ベンゼン環が特に好ましい。
Ｒ1及びＲ2がそれぞれ複素環基である場合、炭素原子数４〜２０であることが好ましく、炭素原子数４〜１０であることがより好ましく、炭素原子数４〜６であることが湿度依存性改良の観点から特に好ましい。具体的には、ピロリル基、ピロリジノ基、ピラゾリル基、ピラゾリジノ基、イミダゾリル基、ピペラジノ基、モルホリノ基を挙げることができる。
【００５２】
一般式（Ｉ）及び（II）中、Ｒ1及びＲ2はそれぞれ、水素原子、アルキル基、アリール基又は複素環基であるのが好ましい。ただし、Ｑc−Ｒcが−ＮＨ2であり、−Ｘ1と−Ｘ2が単結合を表す場合、Ｒ1又はＲ2の少なくとも一方は水素原子以外である。
【００５３】
Ｒ1及びＲ2はそれぞれ、可能であれば、さらに１以上の置換基を有していてもよいし、有していなくてもよい。Ｒ1及びＲ2がそれぞれ有していてもよい置換基の例には、前述の置換基群Ｔが含まれる。
【００５４】
一般式（Ｉ）及び（II）中、Ｒ1及びＲ2はそれぞれ、水素原子、置換もしくは無置換のアルキル基、置換もしくは無置換のアリール基、又は置換もしくは無置換の複素環基が好ましい。
Ｒ1及びＲ2のいずれか一方は、それぞれ、水素原子、又は置換もしくは無置換のアルキル基であるのが好ましく、水素原子であるのが特に好ましい。湿度依存性軽減の観点では、他方は、置換もしくは無置換のアリール基であるのが好ましい。
【００５５】
一般式（Ｉ）及び（II）中、Ｘ2は、単結合又は２価の連結基を表し；Ｘ1は、単結合又は下記２価の連結基群Ｇ1から選択される基を表す。
Ｘ2が表す２価の連結基の例には、アルキレン基（好ましくは炭素原子数１〜３０、より好ましくは炭素原子数１〜３、特に好ましくは炭素原子数２）、アリーレン基（好ましくは炭素原子数６〜３０、より好ましくは、炭素原子数６〜１０）、Ｘ1は下記２価の連結基群Ｇ1が含まれ、下記２価の連結基群Ｇ2が含まれることが好ましい。
【００５６】
【化４３】
2012214683.tif 000045
【００５７】
【化４４】
2012214683.tif 000046
【００５８】
各式中、＊側が前記各式で表される化合物中のピリミジン環又はピリジン環に置換しているＮ原子との連結部位であり；Ｒgは水素原子、アルキル基、アルケニル基、アルキニル基、アリール基、又は複素環基を表す。それぞれの基中の炭素原子数の好ましい範囲は、Ｘa及びＸbがそれぞれ表す基中の炭素原子数の好ましい範囲と同様である。
【００５９】
Ｘ1がそれぞれ、単結合又は２価の連結基群Ｇ1から選ばれるいずれかの基を表すのが好ましく、Ｘ2が単結合で且つＸ1が２価の連結基群Ｇ1から選ばれるいずれかの基を表すのが好ましい。
その場合、Ｘ1はそれぞれ、−ＣＯ−、−ＣＯＯ−、−ＣＯ（ＮＲg）−のいずれかであることがより好ましく、−ＣＯ−であることが特に好ましい。
例えば、Ｘ1が所定の２価の連結基（特に好ましくは−ＣＯ−）で、且つＸ2が単結合である場合は、Ｒ1は置換もしくは無置換のアルキル基、置換もしくは無置換のアリール基、又は置換もしくは無置換の複素環基であり（湿度依存性軽減の観点では、好ましくは置換もしくは無置換のアリール基であり）、且つＲ2は水素原子であるのが好ましい。
【００６０】
さらに、一般式（Ｉ）中、Ｘ1が所定の２価の連結基である場合、Ｒ1は、アリール基であるのが好ましく、中でもフェニル基であるのが好ましい。アリール基は、上記置換基群Ｔから選ばれる１以上の置換基を有していてもよい。該置換基の置換位置についても特に制限はない、Ｘ1に対して、オルト、メタ及びパラ位のいずれの位置が置換されていてもよい。好ましい置換基の例には、ハロゲン原子、水酸基、カルバモイル基、スルファモイル基、アルキル基（好ましくは炭素原子数１〜８のアルキル基）、アルコキシ基（好ましくは炭素原子数１〜８のアルコキシ基）、アルキルアミノ基（好ましくは炭素原子数１〜８のアルキルアミノ基）、又はジアルキルアミノ基（好ましくは炭素原子数１〜８のジアルキルアミノ基）が含まれ、アルキル基（好ましくは炭素原子数１〜８のアルキル基）、アルコキシ基（好ましくは炭素原子数１〜８のアルコキシ基）がより好ましく、炭素原子数が１〜４のアルキル基又はアルコキシ基であることがさらに好ましい。
【００６１】
前記一般式（II）で表される化合物の例には、下記一般式（III）で表される化合物が含まれる。
【００６２】
【化４５】
2012214683.tif 000047
【００６３】
一般式（III）中の各記号は、一般式（II）中のそれぞれと同義であり、好ましい範囲及び具体例も同様である。ただし、−Ｎ（Ｘ1Ｒ1）Ｘ2Ｒ2が−ＮＨ2である場合を除く。
【００６４】
前記一般式（III）で表される化合物の好ましい例には、下記一般式（IIIａ）で表される化合物が含まれる。
【００６５】
【化４６】
2012214683.tif 000048
【００６６】
一般式（IIIａ）中の各記号の定義は、一般式（II）中のそれぞれと同義であり、好ましい範囲も同様である。ただし、−Ｎ（Ｘ1Ｒ1）Ｘ2Ｒ2が−ＮＨ2である場合を除く。
【００６７】
前記一般式（III）で表される化合物の好ましい例には、下記一般式（IIIｂ）で表される化合物が含まれる。
【００６８】
【化４７】
2012214683.tif 000049
【００６９】
一般式（IIIｂ）中の各記号の定義は、一般式（II）中のそれぞれと同義であり、好ましい範囲も同様である。ただし、−Ｘ1Ｒ1が水素原子である場合を除く。
【００７０】
前記一般式（III）で表される化合物の好ましい例には、下記一般式（IIIｃ）で表される化合物が含まれる。
【００７１】
【化４８】
2012214683.tif 000050
【００７２】
一般式（IIIｃ）中の各記号の定義は、一般式（II）中のそれぞれと同義であり、好ましい範囲も同様である。Ｒ9は−Ｏ−Ａｒ、アルキル基、アルケニル基、アルキニル基、アリール基又は複素環基を表し；Ａｒはアリール基を表す。該アリール基は１以上の置換基を有してもよい。
【００７３】
Ａｒが表すアリール基は、置換もしくは無置換のフェニル基又はナフチル基であるのが好ましく、フェニル基であるのがより好ましい。Ａｒが表すアリール基は、１以上の置換基を有していてもよく、該置換基の例には、上記置換基群Ｔが含まれる。好ましい置換基の例は、前記一般式（II）中のＲ1及びＲ3がそれぞれ有する置換基の好ましい例と同様である。
【００７４】
前記一般式（III）で表される化合物の好ましい例には、下記一般式（IIIｄ）で表される化合物が含まれる。
【００７５】
【化４９】
2012214683.tif 000051
【００７６】
一般式（IIIｄ）中の各記号の定義は、一般式（II）中のそれぞれと同義であり、好ましい範囲も同様である。
【００７７】
前記一般式（III）で表される化合物の好ましい例には、下記一般式（IIIｄ−２）で表される化合物が含まれる。
【００７８】
【化５０】
2012214683.tif 000052
【００７９】
一般式（IIIｄ−２）中の各記号の定義は、一般式（II）中のそれぞれと同義であり、好ましい範囲も同様である。Ｑaaは、単結合、又は−Ｏ−、−ＮＨ−もしくは−Ｎ（Ｒ）−（但し、Ｒは炭素原子数１〜８のアルキル基）を表す。Ｒaaは、水素原子、ハロゲン原子、炭素原子数１〜８のアルキル基をあらわす。
【００８０】
前記一般式（III）で表される化合物の好ましい例には、下記一般式（IIIｅ）で表される化合物が含まれる。
【００８１】
【化５１】
2012214683.tif 000053
【００８２】
一般式（IIIｅ）中の各記号の定義は、一般式（II）中のそれぞれと同義であり、好ましい範囲も同様である。Ａｒはアリール基を表す。該アリール基は１以上の置換基を有してもよい。
【００８３】
Ａｒが表すアリール基は、置換もしくは無置換のフェニル基又はナフチル基であるのが好ましく、フェニル基であるのがより好ましい。Ａｒが表すアリール基は、１以上の置換基を有していてもよく、該置換基の例には、上記置換基群Ｔが含まれる。好ましい置換基の例は、前記一般式（II）中のＲ1及びＲ3がそれぞれ有する置換基の好ましい例と同様である。
【００８４】
前記一般式（III）で表される化合物の好ましい例には、下記一般式（IIIｅ−２）で表される化合物が含まれる。
【００８５】
【化５２】
2012214683.tif 000054
【００８６】
一般式（IIIｅ−２）中の各記号の定義は、一般式（II）及び（IIIｄ−２）中のそれぞれと同義であり、好ましい範囲も同様である。Ｑaaは、単結合、又は−Ｏ−、−ＮＨ−もしくは−Ｎ（Ｒ）−（但し、Ｒは炭素原子数１〜８のアルキル基）を表す。Ｒaaは、水素原子、ハロゲン原子、炭素原子数１〜８のアルキル基を表す。
【００８７】
上記式(III)〜（IIIｅ）中、Ｑaは、単結合、又は−Ｏ−、−Ｓ−、−Ｎ（Ｘa−Ｒh）−、もしくは−Ｎ（Ｘa−Ｒh）−Ｘb−で表される２価の連結基であるのが好ましい。中でも、単結合、又は−Ｏ−、−Ｓ−、−ＮＨ−又は−Ｎ（Ｒ）−（但しＲは炭素原子数１〜８、好ましくは炭素原子数１〜４のアルキル基）であるのがより好ましく、単結合又は−Ｏ−であることが更に好ましい。Ｒaは、水素原子、ハロゲン原子、炭素原子数１〜８のアルキル基、炭素原子数２〜８のアルケニル基、炭素原子数２〜８のアルキニル基、炭素原子数６〜１８のアリール基（例えば、ベンゼン環及びナフタレン環の基）、炭素原子数４〜１０の複素環の基（例えば、ピロリル基、ピロリジノ基、ピラゾリル基、ピラゾリジノ基、イミダゾリル基、ピペラジノ基、モルホリノ基）が好ましく；及び、水素原子、又は炭素原子数１〜８のアルキル基であるのが好ましく、炭素原子数１〜４のアルキル基であることがより好ましい。アルキル基は置換基を有していてもよいが、無置換であることが好ましい。置換基の例には、ヒドロキシ基、シアノ基、アルコキシ基、アルコキシカルボニル基、アミノ基等が含まれる。またＲaは、Ｑaが−Ｎ（Ｒ）−である場合には、Ｒと結合して環（例えば５又は６員の環）を形成していてもよい。
−Ｑa−Ｒaとして、好ましい例としては、−Ｃｌ、−ＣＨ3、−（ｔ）Ｃ4Ｈ9、−ＯＨ、−ＯＣＨ3、−ＯＣ2Ｈ5、−ＮＨＣＨ3、ＮＨＣ2Ｈ5、−ＮＨＣ3Ｈ7、−ＮＨＣ4Ｈ9、−Ｎ（ＣＨ3）2、−Ｎ（Ｃ2Ｈ5）2が挙げられ、その中でも特に好ましい例としては、−Ｃｌ、−ＣＨ3、−ＯＨ、−ＯＣＨ3、−ＮＨＣＨ3、ＮＨＣ2Ｈ5が挙げられる。
【００８８】
前記一般式（III）で表される化合物の好ましい例には、下記一般式（IIIｆ）〜（IIIｈ）で表される化合物が含まれる。
【００８９】
【化５３】
2012214683.tif 000055
【００９０】
一般式（IIIｆ）中、Ｒa7は、炭素原子数１〜８のアルキル基を表す；Ｒ6、Ｒ7、Ｒ8はそれぞれ独立に水素原子、ハロゲン原子、ニトロ基、シアノ基、カルバモイル基、炭素原子数１〜８のＮ−アルキルカルバモイル基、炭素原子数１〜１６のＮ，Ｎ−ジアルキルカルバモイル基、スルファモイル基、炭素原子数１〜８のＮ−アルキルスルファモイル基、炭素原子数１〜１６のＮ，Ｎ−ジアルキルスルファモイル基、炭素原子数１〜１６のアルキル基、炭素原子数１〜１６のアルコキシ基、炭素原子数１〜１６のアルキルアミノ基、炭素原子数１〜１６のジアルキルアミノ基、炭素原子数１〜１６のアルコキシアルキルオキシ基を表す。
【００９１】
【化５４】
2012214683.tif 000056
【００９２】
一般式（IIIｇ）中の各記号の定義は、一般式（IIIｆ）中のそれぞれと同義であり、好ましい範囲も同様である。
【化５５】
2012214683.tif 000057
【００９３】
一般式（IIIｈ）中の各記号の定義は、一般式（IIIｆ）中のそれぞれと同義であり、好ましい範囲も同様である。
【００９４】
また、前記一般式（II）で表される化合物の例には、下記一般式（IV）で表される化合物が含まれる。
【００９５】
【化５６】
2012214683.tif 000058
【００９６】
一般式（IV）中の各記号の定義は、一般式（Ｉ）中のそれぞれと同義であり、好ましい範囲及び具体例も同様である。ただし、−Ｎ（Ｘ1Ｒ1）Ｘ2Ｒ2及び−Ｑa−Ｒaが−ＮＨ2である場合を除く。
【００９７】
前記一般式（IV）で表される化合物の好ましい例には、下記一般式（IVａ）で表される化合物が含まれる。
【００９８】
【化５７】
2012214683.tif 000059
【００９９】
一般式（IVａ）中の各記号の定義は、一般式（II）中のそれぞれと同義であり、好ましい範囲も同様である。ただし、−Ｎ（Ｘ1Ｒ1）Ｘ2Ｒ2及び−Ｑa−Ｒaが−ＮＨ2である場合を除く。
【０１００】
前記一般式（IV）で表される化合物の好ましい例には、下記一般式（IVｂ）で表される化合物が含まれる。
【０１０１】
【化５８】
2012214683.tif 000060
【０１０２】
一般式（IVｂ）中の各記号の定義は、一般式（II）中のそれぞれと同義であり、好ましい範囲も同様である。ただし、−Ｘ1Ｒ1が水素原子及び−Ｑa−Ｒaが−ＮＨ2である場合を除く。
【０１０３】
前記一般式（IV）で表される化合物の好ましい例には、下記一般式（IVｃ）で表される化合物が含まれる。
【０１０４】
【化５９】
2012214683.tif 000061
【０１０５】
一般式（IVｃ）中の各記号の定義は、一般式（II）中のそれぞれと同義であり、好ましい範囲も同様である。Ｒ9は−Ｏ−Ａｒ、アルキル基、アルケニル基、アルキニル基、アリール基又は複素環基を表し；Ａｒはアリール基を表す。該アリール基については、前記一般式(IIIｃ)中のＡｒが表すアリール基と同様であり、該アリール基が置換基を有する場合の置換基の例も同様である。
【０１０６】
前記一般式（IV）で表される化合物の好ましい例には、下記一般式（IVｄ）で表される化合物が含まれる。
【０１０７】
【化６０】
2012214683.tif 000062
【０１０８】
一般式（IVｄ）中の各記号の定義は、一般式（II）中のそれぞれと同義であり、好ましい範囲も同様である。ただし、−Ｑa−Ｒaが−ＮＨ2である場合を除く。
【０１０９】
前記一般式（IV）で表される化合物の好ましい例には、下記一般式（IVd-2）で表される化合物が含まれる。
【０１１０】
【化６１】
2012214683.tif 000063
【０１１１】
一般式（IVd-2）中の各記号の定義は、一般式（II）中のそれぞれと同義であり、好ましい範囲も同様である。Ｑaaは、単結合、又は−Ｏ−、−ＮＨ−もしくは−Ｎ（Ｒ）−（但しＲは炭素原子数１〜８のアルキル基）を表す。Ｒaaは、水素原子、ハロゲン原子、炭素原子数１〜８のアルキル基を表す。
【０１１２】
前記一般式（IV）で表される化合物の好ましい例には、下記一般式（IVｅ）で表される化合物が含まれる。
【０１１３】
【化６２】
2012214683.tif 000064
【０１１４】
一般式（IVｅ）中の各記号の定義は、一般式（II）中のそれぞれと同義であり、好ましい範囲も同様である。Ａｒはアリール基を表す。該アリール基については、前記一般式(IIIｅ)中のＡｒが表すアリール基と同様であり、該アリール基が置換基を有する場合の置換基の例も同様である。ただし、−Ｑa−Ｒaが−ＮＨ2である場合を除く。
【０１１５】
前記一般式（IV）で表される化合物の好ましい例には、下記一般式（IVe-2）で表される化合物が含まれる。
【０１１６】
【化６３】
2012214683.tif 000065
【０１１７】
一般式（IVe-2）中の各記号の定義は、一般式（II）および（IVd-2）中のそれぞれと同義であり、好ましい範囲も同様である。Ｑaaは、単結合、又は−Ｏ−、−ＮＨ−もしくは−Ｎ（Ｒ）−（但しＲは炭素原子数１〜８のアルキル基）を表す。Ｒaaは、水素原子、ハロゲン原子、炭素原子数１〜８のアルキル基を表す。
【０１１８】
上記式(IV)〜（IVｅ）中のＱa、Ｒa、及び−Ｑa−Ｒaの好ましい例としては、上記式(III)〜（IIIｅ）中のそれぞれの好ましい例と同様である。
【０１１９】
前記一般式（IV）で表される化合物の好ましい例には、下記一般式（IVｆ）〜（IVｈ）で表される化合物が含まれる。
【０１２０】
【化６４】
2012214683.tif 000066
【０１２１】
一般式（IVｆ）中の各記号の定義は、一般式（IIIｆ）中のそれぞれと同義であり、好ましい範囲も同様である。Ｒa7は、炭素原子数１〜８のアルキル基を表す。
【０１２２】
【化６５】
2012214683.tif 000067
【０１２３】
一般式（IVｇ）中の各記号の定義は、一般式（IIIｆ）中のそれぞれと同義であり、好ましい範囲も同様である。Ｒa7は、炭素原子数１〜８のアルキル基を表す。
【０１２４】
【化６６】
2012214683.tif 000068
【０１２５】
一般式（IVｈ）中の各記号の定義は、一般式（IIIｆ）中のそれぞれと同義であり、好ましい範囲も同様である。Ｒa7は、炭素原子数１〜８のアルキル基を表す。
【０１２６】
前記一般式（II）で表される化合物の好ましい例には、下記一般式（Ｖ）で表される化合物が含まれる。
【０１２７】
【化６７】
2012214683.tif 000069
【０１２８】
一般式（Ｖ）中の各記号の定義は、一般式（II）中のそれぞれと同義であり、好ましい範囲及び具体例も同様である。
【０１２９】
前記一般式（Ｖ）で表される化合物の好ましい例には、下記一般式（Ｖａ）で表される化合物が含まれる。
【０１３０】
【化６８】
2012214683.tif 000070
【０１３１】
一般式（Ｖａ）中の各記号の定義は、一般式（II）中のそれぞれと同義であり、好ましい範囲も同様である。
【０１３２】
前記一般式（Ｖ）で表される化合物の好ましい例には、下記一般式（Ｖｂ）で表される化合物が含まれる。
【０１３３】
【化６９】
2012214683.tif 000071
【０１３４】
一般式（Ｖｂ）中の各記号の定義は、一般式（II）中のそれぞれと同義であり、好ましい範囲も同様である。
【０１３５】
前記一般式（Ｖ）で表される化合物の好ましい例には、下記一般式（Ｖｃ）で表される化合物が含まれる。
【０１３６】
【化７０】
2012214683.tif 000072
【０１３７】
一般式（Ｖｃ）中の各記号の定義は、一般式（II）中のそれぞれと同義であり、好ましい範囲も同様である。Ｒ9は−Ｏ−Ａｒ、アルキル基、アルケニル基、アルキニル基、アリール基又は複素環基を表し；Ａｒはアリール基を表す。該アリール基については、前記一般式(IIIｃ)中のＡｒが表すアリール基と同様であり、該アリール基が置換基を有する場合の置換基の例も同様である。
【０１３８】
前記一般式（Ｖ）で表される化合物の好ましい例には、下記一般式（Ｖｄ）で表される化合物が含まれる。
【０１３９】
【化７１】
2012214683.tif 000073
【０１４０】
一般式（Ｖｄ）中の各記号の定義は、一般式（II）中のそれぞれと同義であり、好ましい範囲も同様である。
【０１４１】
前記一般式（Ｖ）で表される化合物の好ましい例には、下記一般式（Ｖｅ）で表される化合物が含まれる。
【０１４２】
【化７２】
2012214683.tif 000074
【０１４３】
一般式（Ｖｅ）中の各記号の定義は、一般式（II）中のそれぞれと同義であり、好ましい範囲も同様である。Ａｒはアリール基を表す。該アリール基については、前記一般式(IIIｅ)中のＡｒが表すアリール基と同様であり、該アリール基が置換基を有する場合の置換基の例も同様である。ただし、−Ｑa−Ｒaが−ＮＨ2である場合を除く。
【０１４４】
上記式(Ｖ)〜（Ｖｅ）中のＱa、Ｒa、及び−Ｑa−Ｒaの好ましい例としては、上記式(III)〜（IIIｅ）中のそれぞれの好ましい例と同様である。
【０１４５】
前記一般式（Ｖ）で表される化合物の好ましい例には、下記一般式（Ｖｆ）で表される化合物が含まれる。
【０１４６】
【化７３】
2012214683.tif 000075
【０１４７】
一般式（Ｖｆ）中の各記号の定義は、一般式（IIIｆ）中のそれぞれと同義であり、好ましい範囲も同様である。
【０１４８】
前記一般式（Ｖ）で表される化合物の好ましい例には、下記一般式（Ｖｆ’）で表される化合物が含まれる。
【０１４９】
【化７４】
2012214683.tif 000076
【０１５０】
一般式（Ｖｆ’）中、Ｒ11、Ｒ12、Ｒ13はそれぞれ独立に水素原子、ニトロ基、カルバモイル基、炭素原子数１〜８のＮ−アルキルカルバモイル基、炭素原子数１〜１６のＮ，Ｎ−ジアルキルカルバモイル基、スルファモイル基、炭素原子数１〜８のＮ−アルキルスルファモイル基、炭素原子数１〜１６のＮ，Ｎ−ジアルキルスルファモイル基、炭素原子数１〜１６のアルキル基、炭素原子数１〜１６のアルコキシ基、炭素原子数１〜１６のアルキルアミノ基、炭素原子数１〜１６のジアルキルアミノ基、炭素原子数１〜１６のアルコキシアルキルオキシ基を表す。ただし、Ｒ11、Ｒ12、Ｒ13の少なくともひとつは水素原子以外の置換基を表す。
【０１５１】
前述の一般式（Ｉ）、(II)、（III）〜（IIIｈ）、（IV）〜（IVｈ）、並びに（Ｖ）〜（Ｖｆ’）の化合物は、比較的低いＲｅ及びＲｔｈを必要とする用途等において、好ましく用いられる。また、これらの化合物を添加することによってＲｅ及び／又はＲｔｈが制御された高分子フィルムは、湿度に依存してＲｅ及び／又はＲｔｈが変動するのがより軽減されているという特徴がある。
【０１５２】
また、一般式一般式（Ｉ）、(II)、（III）〜（IIIｈ）、（IV）〜（IVｈ）、並びに（Ｖ）〜（Ｖｆ’）で表される化合物と、下記式（６）（好ましくは下記一般式（７））で表される化合物とを混合させて混合物とし、本発明では、当該混合物をそのまま高分子フィルムの添加剤として用いてもよい。一般式（Ｉ）、(II)、（III）〜（IIIｈ）、（IV）〜（IVｈ）、並びに（Ｖ）〜（Ｖｆ’）で表される化合物と、下記式（６）で表される化合物との混合物を用いることで、レターデーション発現効果、及び湿度依存性軽減効果が相乗的に高められるので好ましい。
【０１５３】
【化７５】
2012214683.tif 000077
【化７６】
2012214683.tif 000078
【０１５４】
前記一般式（６）中のＡｒ1及びＡｒ2はそれぞれ独立に置換もしくは無置換のアリール基を表わし、前記式（IIIｅ）〜（Ｖｅ）中のＡｒと同義であり、好ましい例についても同様である。式（７）中のＲ11〜Ｒ14はそれぞれ独立に、水素原子、ハロゲン原子、ニトロ基、シアノ基、カルバモイル基、炭素原子数１〜８のＮ−アルキルカルバモイル基、炭素原子数１〜１６のＮ，Ｎ−ジアルキルカルバモイル基、スルファモイル基、炭素原子数１〜８のＮ−アルキルスルファモイル基、炭素原子数１〜１６のＮ，Ｎ−ジアルキルスルファモイル基、炭素原子数１〜１６のアルキル基、炭素原子数１〜１６のアルコキシ基、炭素原子数１〜１６のアルキルアミノ基、炭素原子数１〜１６のジアルキルアミノ基、又は炭素原子数１〜１６のアルコキシアルキルオキシ基を表し、前記式（IIIｅ）〜（Ｖｅ）中のＲ6〜Ｒ8と同義であり、好ましい例も同様である。
上記式中のその他の記号については、上記一般式（Ｉ）中のそれぞれと同義であり、好ましい範囲及び好ましい例も同様である。
【０１５５】
また、一般式（Ｉ）、(II)、（III）〜（IIIｈ）、（IV）〜（IVｈ）、並びに（Ｖ）〜（Ｖｆ’）で表される化合物は、１種単独で使用してもよく、複数を混合させて混合物と使用してもよい。例えば、合成法によっては、生成物として、下記の部分構造（ｘ）を有する化合物、及び下記部分構造（ｙ）を有する化合物の混合物が得られる場合もあるので、当該混合物をそのまま、高分子フィルムの添加剤等の種々の用途に用いることができる。さらに、上記部分構造（ａ）の化合物も同時に得られる場合もあるので、生成物として得られた部分構造（ａ）を含む混合物をそのまま、高分子フィルムの添加剤等、種々の用途に用いることができる。なお、下記式中、＊は他の原子又は残基に置換可能な位置を示す。
【０１５６】
【化７７】
2012214683.tif 000079
【０１５７】
以下に、前記一般式（Ｉ）及び（II）で表される化合物の具体例を示すが、本発明に使用可能な化合物は、以下の具体例に限定されるものではない。
【０１５８】
【化７８】
2012214683.tif 000080
【０１５９】
【化７９】
2012214683.tif 000081
【０１６０】
【化８０】
2012214683.tif 000082
【０１６１】
【化８１】
2012214683.tif 000083
【０１６２】
【化８２】
2012214683.tif 000084
【０１６３】
【化８３】
2012214683.tif 000085
【０１６４】
本発明の範囲には、前記一般式（Ｉ）で表される化合物を水和物、溶媒和物もしくは塩の形態で添加してなる高分子フィルムも含まれる。なお、本発明において、水和物は有機溶媒を含んでいてもよく、また溶媒和物は水を含んでいてもよい。即ち、「水和物」及び「溶媒和物」には、水と有機溶媒のいずれも含む混合溶媒和物が含まれる。上記した通り、前記化合物の水和物、溶媒和物もしくは塩のほうが、溶液製膜法により製造する態様では好ましい。塩としては、無機又は有機酸で形成された酸付加塩が含まれる。無機酸の例として、ハロゲン化水素酸（塩酸、臭化水素酸など）、硫酸、リン酸などが含まれ、またこれらに限定されない。また、有機酸の例には、酢酸、トリフルオロ酢酸、シュウ酸、クエン酸、安息香酸、アルキルスルホン酸（メタンスルホン酸など）、アリルスルホン酸（ベンゼンスルホン酸、４−トルエンスルホン酸、1，5-ナフタレンジスルホン酸など）などがあげられ、またこれらに限定されない。これらのうち好ましくは、塩酸塩、酢酸塩である。
【０１６５】
なお、前記一般式（Ｉ）で表される化合物を、水和物、溶媒和物もしくは塩の形態で添加してなるフィルムでは、該化合物はフィルム中においては、もはや水和物、溶媒和物もしくは塩の形態ではない場合もある。その場合であっても、水和物等の形態の化合物を用いた場合に得られる製膜安定性は、結果物としてのフィルム中の前記一般式（I）で表される化合物の含率の安定化、フィルムの光学特性のバラツキ低減、及び光学特性の環境湿度依存性の低減に寄与する。
【０１６６】
塩の例としては、親化合物に存在する酸性部分が、金属イオン（たとえばアルカリ金属塩、たとえばナトリウム又はカリウム塩、アルカリ土類金属塩、たとえばカルシウム又はマグネシウム塩、アンモニウム塩アルカリ金属イオン、アルカリ土類金属イオン、又はアルミニウムイオンなど）により置換されるか、あるいは有機塩基（エタノールアミン、ジエタノールアミン、トリエタノールアミン、モルホリン、ピペリジン、など）と調整されたときに形成される塩があげられ、またこれらに限定されない。これらのうち好ましくはナトリウム塩、カリウム塩である。
【０１６７】
溶媒和物が含む溶媒の例には、一般的な有機溶剤のいずれも含まれる。具体的には、アルコール（例、メタノール、エタノール、２−プロパノール、１−ブタノール、１−メトキシ−２−プロパノール、ｔ−ブタノール）、エステル（例、酢酸エチル）、炭化水素（例、トルエン、ヘキサン、ヘプタン）、エーテル（例、テトラヒドロフラン）、ニトリル（例、アセトニトリル）、ケトン（アセトン）などがあげられる。好ましくは、アルコール（例、メタノール、エタノール、２−プロパノール、１−ブタノール、１−メトキシ−２−プロパノール、ｔ−ブタノール）の溶媒和物である。これらの溶媒は、前記化合物の合成時に用いられる反応溶媒であっても、合成後の晶析精製の際に用いられる溶媒であってもよく、又はこれらの混合であってもよい。
また、二種類以上の溶媒を同時に含んでもよいし、水と溶媒を含む形（例えば、水とアルコール(たとえば、メタノール、エタノール、t-ブタノールなど)など）であってもよい。
【０１６８】
本発明に係わる化合物は、該化合物と水や溶媒とがある範囲の比率で存在し、一定の温度、湿度、圧力の範囲では含水率／溶媒の比率は変化しない水和物／溶媒和物を形成してもよい。このような水和物及び溶媒和物は、ある特定の結晶構造を有し、粉末Ｘ線回折（ＸＲＤ）にて特定の回折パターンを示す。一方、含水率／溶媒の比率一定となる範囲を超えて、高温や減圧の環境下におくと、水分や溶媒が失われ、非晶質（アモルファス）へと変化することがある。ここで非晶質（アモルファス）とは、規則的な分子の配列である結晶構造をもたないものであり、例えば、融点以上に加熱して融解させて水、溶媒を留去し、急冷することで得られる。こうして得られた非晶質は、環境湿度に応じて含水することがあり、含水率は環境湿度によって変化する。しかし、含水アモルファスにおいても、粉末Ｘ線回折の回折パターンは現れないことから、本発明に係わる化合物と水とがある範囲の比率で存在し、一定の温度、湿度、圧力の範囲では含水率が変化しない水和物とは区別される。
本発明においては、非晶質（アモルファス）の形態では、含水率が環境湿度によって変化するため、結晶の形態(無水物、水和物、及び／又は溶媒和物)で用いることがより好ましい。
ここで、結晶とは、三次元的に構成原子が規則正しく配列した結晶構造を有する固体のことをいい、無水物、水和物、及び／又は溶媒和物が含まれ、一般に、粉末Ｘ線回折である特定の結晶構造、結晶面に応じた回折角にピークを持つ。本明細書中では、これを、結晶粉末Ｘ線回折で回折パターンを示す、と記載している。また、非晶質（アモルファス）であれば、一般に、粉末Ｘ線回折でブロードな単一ピーク（ハロー）を持つが、これを、本明細書中では、粉末Ｘ線回折の回折パターンを示さない、と記載している。また、非晶質と結晶は、粉末Ｘ線回折の他、熱分析などの分析方法によって区別することができる。
【０１６９】
水和物、溶媒和物及びこれらの混合溶媒和物の形態における、前記一般式（Ｉ）で表される化合物と、水、溶媒及びこれらの混合溶媒との比率については特に制限はない。一般に水和物や溶媒和物は、化合物１分子あたり整数倍の水及び／又は溶媒分子が取り込まれるが、結晶の間隙にも取り込まれることがあるため整数倍とならない場合もある。
水和物や溶媒和物における、化合物１分子あたりの、水及び／又は溶媒分子の比率がいずれのものも本発明の範疇であるが、化合物１分子あたりの及び／又は溶媒分子は、０．２５モル〜４モルであることが好ましい。
これを重量に換算すると、化合物の分子量に依存するが、例えば、水和物の場合、含水率は、０．８〜２５％が好ましい。
含水率が１％以上の水和物であると、特にフィルムの光学特性のバラツキが軽減されるので好ましく、含水率が２％以上であるのがより好ましい。含水率の上限値は、（有機溶剤への）溶解性や製造工程への負荷の観点から、１５％以下であるのが好ましく、１０％以下であるのがより好ましい。溶媒和物の含溶媒率についても同様に考えることができる。
水和物は、前記化合物を水により晶析することで、製造することができる。又は有機溶媒の多くは微量の水を含んでいるので、有機溶媒により晶析しても、含水率が前記範囲である水和物が得られる。また、必要に応じて、有機溶媒に必要量の水を添加して、晶析することで、含水率が前記範囲である水和物を得ることもできる。
もちろん、製造方法によっては、水や溶媒を含まない形態で前記一般式（Ｉ）で表される化合物を得ることも容易であり、このような化合物を用いることも好ましい形態である。
【０１７０】
本発明に用いられる前記一般式（Ｉ）で表される化合物は、分子量が２００〜２０００であることが好ましく、２００〜１０００であることがより好ましく、２００〜６００であることが特に好ましい。
【０１７１】
一般式（Ｉ）で表される化合物の製造方法は、特に限定はなく、種々の方法により製造することができる。以下に、一般式（Ｉ）で表される化合物の製造方法の例を示すが、本発明はこれらに限定されるものではない。
一般式（Ｉ）の化合物は、例えば、下記スキーム１−１の方法で合成することができる。即ち、一般式（１ａ）の化合物と一般式（１ｂ）の化合物とを、無溶媒又は有機溶剤中にて反応させることにより合成することができる。一般式（１ａ）及び一般式（１ｂ）中の各基の定義は、一般式（Ｉ）中のそれぞれと同義である。また、Ｚは脱離基を表し、ハロゲン原子（例えば、Ｃｌ、Ｂｒ、Ｉ）、ヒドロキシル基、アルコキシ基（好ましくはＣ1〜Ｃ4のアルコキシ基、より好ましくは、Ｃ1〜Ｃ2のアルコキシ基、最も好ましくはＣ1のアルコキシ基）、アリールオキシ基、ヘテロ環基、アシルオキシ基（好ましくはＣ2〜Ｃ8のアシルオキシ基）、アルキルスルホニルオキシ基（好ましくはＣ1〜Ｃ4のアルキルスルホニルオキシ基）、アリールスルホニルオキシ基などを好ましく用いることができる。これらのうち特に好ましくは、ハロゲン原子、アルコキシ基、アリールオキシ基、アシルオキシ基である。
【０１７２】
一般式（１ａ）及び一般式（１ｂ）の化合物は市販品、あるいは既知の合成法により製造した合成品を用いることができる。有機溶媒としては、アルコール（例、メタノール、エタノール、１−ブタノール、１−メトキシ−２−プロパノール、ｔ−ブタノール）、エステル（例、酢酸エチル）、炭化水素（例、トルエン）、エーテル（例、テトラヒドロフラン）、アミド（例、ジメチルホルムアミド、ジメチルアセトアミド、Ｎ−メチルピロリドン、Ｎ−エチルピロリドン）、ハロゲン化炭化水素（例、ジクロロメタン）、ニトリル（例、アセトニトリル）あるいはこれらの混合溶媒を用いることができる。これらのうち、炭化水素、アルコール及びアミドが好ましく、トルエン、メタノール、エタノール、Ｎ−メチルピロリドン及びＮ−エチルピロリドンが特に好ましい。また、トルエン、メタノール、エタノール、Ｎ−メチルピロリドン及びＮ−エチルピロリドンの混合溶媒も特に好適な例である。また、有機溶剤と併用して水を使用することも好ましい。
【０１７３】
一般式（１ａ）の化合物と一般式（１ｂ）の化合物の反応においては、塩基存在下で反応させることも好ましい。塩基としては、無機塩基（例、炭酸カリウム）と有機塩基（例、トリエチルアミン、ナトリウムメトキシド、ナトリウムエトキシド、ｔ−ブトキシカリウム、ｔ−ブトキシナトリウム）のいずれも使用でき、Ｚの種類に応じて適宜選択することができる。Ｚがアルコキシ基である場合には無機塩基が好ましく、ナトリウムメトキシドが特に好ましい。用いる塩基の使用量は、一般式（１ｂ）で表される化合物に対して０．５〜１０当量の範囲であることが好ましく、０．５〜６当量の範囲であることが特に好ましい。Ｚがハロゲン原子である場合には、無機塩基、有機塩基ともに好ましく用いることができ、例えば、ピリジン、炭酸水素ナトリウムなどがより好ましい。
【０１７４】
反応温度は、通常、−２０℃〜用いる溶媒の沸点の範囲とするのが好ましく、室温〜溶媒の沸点の範囲にするが好ましい。
反応時間は、通常１０分〜３日間であり、好ましくは１時間〜１日間である。反応を窒素雰囲気下、あるいは減圧下で行ってもよい。特に脱離基Ｚがアルコキシ基、アリールオキシ基の場合は減圧下で行うことも好ましい。
【０１７５】
【化８４】
2012214683.tif 000086
【０１７６】
なお、式（１ａ）の出発原料とし、２，４−ジアミノピリジンを用いて、式（１ｂ）の試薬としてエステル試薬を反応させると、生成物として、前記一般式（IIIｄ）及び（IVｄ）で表される化合物の混合物が得られる。これらの混合物はシリカゲルクロマトグラフィー等の精製方法を利用することで分離することができる。また、混合物としてそのまま使用してもよい。
【０１７７】
一般式（Ｉ）で表される化合物の製造方法の他の例は、下記スキーム１−２で示される方法である。即ち、一般式（１ｃ）の化合物と一般式（１ｄ）の化合物とを無溶媒又は有機溶剤中にて塩基の非存在下で、あるいは塩基存在下で反応させることにより合成することができる。
一般式（１ｃ）及び一般式（１ｄ）の化合物は市販品、あるいは既知の合成法により製造した合成品を用いることができる。有機溶媒としては、アルコール（例、メタノール、エタノール）、エステル（例、酢酸エチル）、炭化水素（例、トルエン）、エーテル（例、テトラヒドロフラン）、アミド（例、ジメチルホルムアミド、ジメチルアセトアミド、Ｎ−メチルピロリドン、Ｎ−エチルピロリドン）、ハロゲン化炭化水素（例、ジクロロメタン）、ニトリル（例、アセトニトリル）あるいはこれらの混合溶媒を用いることができる。アルコール及びアミドが好ましく、メタノール、エタノール、Ｎ−メチルピロリドン及びＮ−エチルピロリドンが特に好ましい。また、メタノール、エタノール、Ｎ−メチルピロリドン及びＮ−エチルピロリドンの混合溶媒も特に好適な例である。
【０１７８】
塩基を用いる場合、塩基としては、無機塩基（例、炭酸カリウム）と有機塩基（例、トリエチルアミン、ナトリウムメトキシド、ナトリウムエトキシド）のいずれも使用できる。無機塩基が好ましく、水酸化ナトリウム、炭酸ナトリウム、炭酸水素ナトリウムが特に好ましい。用いる塩基の使用量は、一般式（１ｃ）で表される化合物に対して０．５〜１０当量の範囲であることが好ましく、１〜５当量の範囲であることが特に好ましい。
【０１７９】
反応温度は、通常、−２０℃〜用いる溶媒の沸点の範囲であるのが好ましく、室温〜溶媒の沸点の範囲であるのがより好ましい。
反応時間は、通常、１０分〜３日間であり、好ましくは１時間〜１日間である。反応を窒素雰囲気下、あるいは減圧下で行ってもよい。
【０１８０】
【化８５】
2012214683.tif 000087
【０１８１】
一般式（１ｃ）及び一般式（１ｄ）中、各基の定義はそれぞれ、一般式（Ｉ）中のそれぞれと同義である。Ｚ1は脱離基を表し、ハロゲン原子などを好ましく用いることができる。
一般式（１ｃ）及び一般式（１ｄ）中、各基の定義はそれぞれ、一般式（Ｉ）中のそれぞれと同義である。Ｚは脱離基を表す。
【０１８２】
また、一般式（IIIｅ）及び（IVｅ）の化合物は、例えば、下記スキームIIの方法で合成することができる。即ち、一般式（IIIｅ−ａ）の化合物及び（IVｅ−a）の化合物それぞれと、一般式（IIIｅ−ｂ）の化合物及び（IVｅ−ｂ）の化合物のそれぞれとを、無溶媒又は有機溶剤中にて、反応させることにより合成することができる。一般式（IIIｅ−ａ）、（IVｅ−a）、（IIIｅ−ｂ）及び（IVｅ−ｂ）の化合物はそれぞれ、市販品又は既知の合成法により製造した合成品を用いることができる。使用可能な有機溶媒及び塩基の例は、前記スキーム１−１及び１−２の反応と同様であり、反応温度及び反応時間についても、上記スキームの反応と同様である。
一般式（IIIｅ−ａ）、（IVｅ−a）、IIIｅ−ｂ）及び（IVｅ−ｂ）中、各基の定義はそれぞれ、一般式（IIIｅ）及び（IVｅ）中のそれぞれと同義である。また、Ｚの定義は、一般式（１ｂ）中のそれと同義である。Ｚとして好ましくは、ハロゲン原子、アルコキシ基、アリールオキシ基、アシルオキシ基であり、より好ましくは、アルコキシ基である。
【０１８３】
【化８６】
2012214683.tif 000088
【０１８４】
また、一般式（IIIｅ）及び（IVｅ）の化合物は、例えば、下記スキームIＩＩの方法で合成することもできる。即ち、一般式（IIIｅ−ｃ）の化合物を、無溶媒又は有機溶剤中にて、酸存在下で、あるいは塩基存在下で、加水分解または加溶媒分解反応を行うことで合成することができる。
【０１８５】
【化８７】
2012214683.tif 000089
【０１８６】
（１−２）高分子
本発明の高分子フィルムは、主成分として、種々の高分子材料から選択される１種又は２種以上の高分子を含有する。用いる高分子については特に制限はない。使用可能な高分子の例には、水酸基を有する高分子が含まれる。水酸基を含有する高分子としては、ポリビニルアルコールとその変性体やセルロースアシレート樹脂が挙げられる。なお、前記の水酸基を含有する高分子にはその水酸基が他の置換基によって置換された誘導体も前記水酸基を有する高分子の例に含まれ、水酸基の全てがアシル基で置換されたセルロースアシレート樹脂も、前記水酸基を有する高分子の例に含まれる。
【０１８７】
本発明のフィルムの一態様は、前記水酸基を有する高分子として、セルロースアシレート樹脂を含む。セルロースには、β−１，４結合しているグルコース単位当り、２位、３位及び６位に遊離の水酸基がある。本態様のフィルムは、セルロースアシレート樹脂を主成分として含有することが好ましい。ここで「主成分として含有する」とは、セルロースアシレートフィルムの材料として用いられているセルロースアシレート樹脂が１種である場合は、当該セルロースアシレート樹脂をいい、複数種である場合は、最も高い割合で含有されるセルロースアシレート樹脂をいう。
【０１８８】
セルロースアシレート原料のセルロースとしては、綿花リンタや木材パルプ（広葉樹パルプ，針葉樹パルプ）などがあり、何れの原料セルロースから得られるセルロースアシレート樹脂でも使用でき、場合により混合して使用してもよい。これらの原料セルロースについての詳細な記載は、例えば、丸澤、宇田著、「プラスチック材料講座（１７）繊維素系樹脂」日刊工業新聞社（１９７０年発行）や発明協会公開技報公技番号２００１−１７４５号（７頁〜８頁）に記載のセルロースを用いることができる。
【０１８９】
セルロースアシレート樹脂のアシル基の種類については、特に制限はないが、アセチル基、プロピオニル基又はブチリル基であることが好ましく、アセチル基であることがより好ましい。
具体的には、下記式（ｉ）〜（iii）を同時に満たすセルロースアシレートを含有することが好ましい。
式（ｉ）  ２．０≦Ａ＋Ｂ≦３
式（ii）  １．０≦Ａ≦３
式（iii）  ０≦Ｂ≦１．０
上記式（ｉ）〜式（iii）中、Ａはアセチル基の置換度、Ｂはプロピオニル基の置換度とブチリル基の置換度の合計を表す。
【０１９０】
前記セルロースアシレート樹脂のアシル置換度は、下記式（iv）〜（vi）を同時に満たすことがより好ましい。
式（iv）  ２．０≦Ａ＋Ｂ≦３
式（v）  １．５≦Ａ≦３
式（vi）  Ｂ＝０
上記式（iv）〜式（vi）中、Ａはアセチル基の置換度、Ｂはプロピオニル基の置換度とブチリル基の置換度の合計を表す。
【０１９１】
セルロースアシレート樹脂中のアセチル置換度、プロピオニル置換度及びブチリル置換度はそれぞれ、セルロースの構成単位（（β）１，４−グリコシド結合しているグルコース）に存在している、３つの水酸基がアセチル化ならびにプロピオニル化及び／又はブチリル化されている割合をそれぞれ意味する。なお、本明細書では、セルロースアシレート樹脂のアセチル基、プロピオニル基、及びブチリル基の置換度は、セルロースの構成単位質量当りの結合脂肪酸量を測定して算出することができる。測定方法は、「ＡＳＴＭ  Ｄ８１７−９１」に準じて実施する。
【０１９２】
前記セルロースアシレート樹脂は、３５０〜８００の重合度を有することが好ましく、３７０〜６００の重合度を有することがさらに好ましい。また本発明に用いるセルロースアシレート樹脂は、７００００〜２３００００の数平均分子量を有することが好ましく、７５０００〜２３００００の数平均分子量を有することがさらに好ましく、７８０００〜１２００００の数平均分子量を有することがよりさらに好ましい。
【０１９３】
前記セルロースアシレート樹脂は、アシル化剤として酸無水物や酸塩化物を用いて合成できる。工業的に最も一般的な合成方法としては、以下の通りである。綿花リンタや木材パルプなどから得たセルロースをアセチル基並びにプロピオニル基及び／又はブチリル基に対応する有機酸（酢酸、プロピオン酸、酪酸）又はそれらの酸無水物（無水酢酸、無水プロピオン酸、無水酪酸）を含む混合有機酸成分でエステル化し、目的のセルロースアシレート樹脂を合成することができる。
【０１９４】
（１−３）  一般式（Ｉ）で表される化合物の添加量
本発明のフィルム中、主成分である高分子（例えば、水酸基を有する高分子）１００質量部に対する、前記一般式（Ｉ）で表される化合物の添加量は、３０質量部以下とすることが好ましく、０．０１〜３０質量部とすることがより好ましく、０．０１〜２０質量部とすることが特に好ましく、０．０１〜１５質量部とすることがさらに好ましい。また、前記一般式（６）の化合物の併用であって、より高いＲｅ及びＲｔｈの発現を得るためには、後述するように、前記一般式（６）の化合物に比べて、本発明に係わる化合物を低い割合で添加するのが好ましく、その態様では、主成分である高分子１００質量部に対する、前記一般式（Ｉ）で表される化合物の添加量は、０．００１〜５質量％であるのが好ましく、０．００１〜  ２質量％であるのがより好ましく、０．００１〜１質量％であるのがより好ましい。
また、本発明のフィルムは、主成分である高分子１００質量部に対する、添加剤（前記一般式（Ｉ）で表される化合物とともに、所望により他の添加剤を含む）の合計含有量が５５質量％以下であることが好ましく、３５質量％以下であることが、より好ましく、３０質量％以下であることがさらに好ましく、２０質量％以下であることが特に好ましい。
【０１９５】
前記一般式（Ｉ）で表される化合物は１種類のみを用いても２種以上用いてもよい。また、前記スキーム２−１又は３−１にしたがって製造する場合に、一般式（１ｂ）又は一般式（７ｂ）で表される化合物を２種以上用いて得られる反応混合物も好ましく用いることができる。
このように一般式（Ｉ）で表される化合物を２種以上用いる場合には、一般式（Ｉ）で表される化合物の合計の添加量が、前述の好ましい添加量の範囲となることが好ましい。
【０１９６】
また、前記一般式（Ｉ）で表される化合物は、水和物や溶媒和物として得られることがあるが、水和物や溶媒和物としてそのまま用いてもよいし、水や溶媒を除いてからもちいてもよい。一旦、水和物や溶媒和物として得られた結晶から水や溶媒を除くと、吸湿などにより、含率が変化する場合があるので、水和物や溶媒和物として得られた結晶をそのまま用いる方がより好ましい。
【０１９７】
また、前述したように、一般式（Ｉ）、(II)、（III）〜（IIIｈ）、（IV）〜（IVｈ）、並びに（Ｖ）〜（Ｖｆ’）で表される化合物と、前記一般式（６）（好ましくは前記一般式（７））で表される化合物とを混合させて混合物とし、本発明では、当該混合物をそのまま高分子フィルムの添加剤として用いてもよい。本態様において、前記一般式（Ｉ）、(II)、（III）〜（IIIｈ）、（IV）〜（IVｈ）、並びに（Ｖ）〜（Ｖｆ’）で表される化合物と、前記一般式（６）（好ましくは前記一般式（７））で表される化合物との比率（それぞれ２種以上用いる場合には、前記一般式（Ｉ）、(II)、（III）〜（IIIｈ）、（IV）〜（IVｈ）、並びに（Ｖ）〜（Ｖｆ’）で表される化合物の合計の添加量と、前記一般式（６）（好ましくは前記一般式（７））で表される化合物の合計の添加量との比率）について制限はなく、いずれの比率の混合物も好ましく用いられる。前記一般式（６）で表される化合物（好ましくは前記一般式（７））の比率が高いほうがＲｅ及びＲｔｈの発現性が高くなり、Ｒｅ及びＲｔｈが高いほうが好ましい用途においてより有用であり、一方、本発明に係わる一般式（Ｉ）等で表される化合物の比率が高いほうが、Ｒｅ及びＲｔｈが比較的小さいほうが好ましい用途においてより有用である。前記の用途では、前記一般式（６）（好ましくは前記一般式（７））で表される化合物に対する、本発明に係わる一般式（Ｉ）等で表される化合物の比率は、０．０１〜５質量％とすることが好ましく、０．０１〜３質量％とすることがより好ましく、０．０１〜２質量％とすることが特に好ましい。後者の態様では、本発明の係わる一般式（Ｉ）等で表される化合物に対する、前記一般式（６）（好ましくは前記一般式（７））で表される化合物の比率は、５０質量％以下とすることが好ましく、２０質量％以下とすることがより好ましく、１０質量％以下とすることがさらに好ましい。
【０１９８】
（１−４）  他の添加剤
本発明の高分子フィルムは、種々の目的により、前記一般式（Ｉ）で表される化合物以外の添加剤を含有していてもよい。これらの添加剤は、当該高分子フィルムを溶液製膜法で製造する場合は、高分子樹脂ドープ、例えばセルロースアシレートドープ中に添加することができる。添加のタイミングについては特に制限はない。添加剤は、高分子（例えば、セルロースアシレート）と相溶（溶液製膜法ではセルロースアシレートドープ中に可溶）な剤から選択する。添加剤は、高分子フィルムの光学特性の調整及びその他の特性の調整等を目的として添加される。
【０１９９】
（可塑剤）
本発明の高分子フィルムは、可塑剤を含有しているのが、製膜性などが改善されるので好ましい。可塑剤として、糖類及びその誘導体からなる化合物群から選択される糖類系可塑剤、又はジカルボン酸類とジオール類との重縮合エステル及びその誘導体からなるオリゴマー類から選択されるオリゴマー系可塑剤を使用すると、高分子フィルムの環境湿度耐性が改善されるので好ましい。具体的には、湿度に依存したＲｔｈの変動を軽減することができる。糖類系可塑剤及びオリゴマー系可塑剤の双方を併用すると、湿度に依存したＲｔｈの変動の軽減効果が高くなる。
【０２００】
（糖類系可塑剤）
上記した通り、本発明の高分子フィルムは、糖類及びその誘導体からなる化合物群から選択される少なくとも１種の化合物を、含有しているのが好ましい。中でも、１〜１０量体の糖類及びその誘導体からなる化合物群から選択される化合物は、可塑剤として好ましい。その例には、国際公開を２００７／１２５７６４号パンフレットの[００４２]〜[００６５]に記載のグルコース等の糖のＯＨの一部又は全部の水素原子がアシル基に置換された糖誘導体が含まれる。糖類系可塑剤の添加量は、主成分である高分子（例えばセルロースアシレート）に対して、０．１質量％以上２０質量％未満であるのが好ましく、０．１質量％以上１０質量％未満であるのがより好ましく、０．１質量％以上７質量％未満であるのがさらに好ましい。
【０２０１】
（オリゴマー系可塑剤）
上記した通り、本発明の高分子フィルムは、オリゴマー類から選択されるオリゴマー系可塑剤を含有しているのが好ましい。オリゴマー系可塑剤の好ましい例には、ジオール成分とジカルボン酸成分との重縮合エステル及びその誘導体（以下、「重縮合エステル系可塑剤」という場合がある）、並びにメチルアクリレート（ＭＡ）のオリゴマー及びその誘導体（以下、「ＭＡオリゴマー系可塑剤」という場合がある）が含まれる。
【０２０２】
前記重縮合エステルは、ジカルボン酸成分とジオール成分との重縮合エステルである。ジカルボン酸成分は、１種のジカルボン酸のみからなっていても、又は２種以上のジカルボン酸の混合物であってもよい。中でも、ジカルボン酸成分として、少なくとも１種の芳香族性ジカルボン酸及び少なくとも１種の脂肪族ジカルボン酸を含むジカルボン酸成分を用いるのが好ましい。一方、ジオール成分についても１種のジオール成分のみからなっていても、又は２種以上のジオールの混合物であってもよい。中でも、ジオール成分として、エチレングリコール及び／又は平均炭素原子数が２．０より大きく３．０以下の脂肪族ジオールを用いるのが好ましい。
【０２０３】
前記ジカルボン酸成分中の前記芳香族ジカルボン酸と脂肪族ジカルボン酸との比率は、芳香族ジカルボン酸が５〜７０モル％であることが好ましい。上記範囲であると、フィルムの光学特性の環境湿度依存性を低減できるとともに、製膜過程でブリードアウトの発生を抑制できる。前記ジカルボン酸成分中の芳香族ジカルボン酸は、より好ましくは１０〜６０モル％であり、２０〜５０モル％であることがさらに好ましい。
芳香族ジカルボン酸の例には、フタル酸、テレフタル酸、イソフタル酸、１，５−ナフタレンジカルボン酸、１，４−ナフタレンジカルボン酸、１，８−ナフタレンジカルボン酸、２，８−ナフタレンジカルボン酸及び２，６−ナフタレンジカルボン酸等が含まれ、フタル酸、及びテレフタル酸が好ましい。脂肪族ジカルボン酸の例には、シュウ酸、マロン酸、コハク酸、マレイン酸、フマル酸、グルタル酸、アジピン酸、ピメリン酸、スベリン酸、アゼライン酸、セバシン酸、ドデカンジカルボン酸、及び１，４−シクロヘキサンジカルボン酸等が含まれ、中でも、コハク酸、及びアジピン酸が好ましい。
【０２０４】
前記ジオール成分は、エチレングリコール及び／又は平均炭素原子数が２．０より大きく３．０以下のジオールである。前記ジオール成分中、エチレングリコールが５０モル％であることが好ましく、７５モル％であることがより好ましい。脂肪族ジオールとしては、アルキルジオール又は脂環式ジオール類を挙げることができ、例えばエチレングリコール、１，２−プロパンジオール、１，３−プロパンジオール、１，２−ブタンジオール、１，３−ブタンジオール、２−メチル−１，３−プロパンジオール、１，４−ブタンジオール、１，５−ペンタンジオール、２，２−ジメチル−１，３−プロパンジオール（ネオペンチルグリコール）、２，２−ジエチル−１，３−プロパンジオール（３，３−ジメチロールペンタン）、２−ｎ−ブチル−２−エチル−１，３−プロパンジオール（３，３−ジメチロールヘプタン）、３−メチル−１，５−ペンタンジオール、１，６−ヘキサンジオール、２，２，４−トリメチル−１，３−ペンタンジオール、２−エチル−１，３−ヘキサンジオール、２−メチル−１，８−オクタンジオール、１，９−ノナンジオール、１，１０−デカンジオール、１，１２−オクタデカンジオール、ジエチレングリコール等があり、これらはエチレングリコールとともに１種又は２種以上の混合物として使用されることが好ましい。
【０２０５】
前記ジオール成分は、エチレングリコール、１，２−プロパンジオール、及び１，３−プロパンジオールであるのが好ましく、特に好ましくはエチレングリコール、及び１，２−プロパンジオールである。
【０２０６】
また、前記重縮合エステル系可塑剤としては、前記重縮合エステルの末端のＯＨがモノカルボン酸とエステルを形成している当該重縮合エステルの誘導体であるのが好ましい。両末端ＯＨ基の封止に用いるモノカルボン酸類としては、脂肪族モノカルボン酸が好ましく、酢酸、プロピオン酸、ブタン酸、安息香酸及びその誘導体等が好ましく、酢酸又はプロピオン酸がより好ましく、酢酸が最も好ましい。重縮合エステルの両末端に使用するモノカルボン酸類の炭素原子数が３以下であると、化合物の加熱減量が大きくならず、面状故障の発生を低減することが可能である。また、封止に用いるモノカルボン酸は２種以上を混合してもよい。前記重縮合エステルの両末端は酢酸又はプロピオン酸による封止されているのが好ましく、酢酸封止により両末端がアセチルエステル残基となっている重縮合エステルの誘導体が特に好ましい。
【０２０７】
前記重縮合エステル及びその誘導体は、数平均分子量は７００〜２０００程度のオリゴマーであることが好ましく、８００〜１５００程度がより好ましく、９００〜１２００程度がさらに好ましい。なお、重縮合エステルの数平均分子量はゲルパーミエーションクロマトグラフィーによって測定、評価することができる。
【０２０８】
以下の表１に、重縮合エステル系可塑剤の具体例を示すが、これらに限定されるものではない。
【０２０９】
【表１】
2012214683.tif 000090
【０２１０】
前記重縮合エステルは、常法により、ジカルボン酸成分とジオール成分とのポリエステル化反応もしくはエステル交換反応による熱溶融縮合法、又はジカルボン酸成分の酸クロライドとグリコール類との界面縮合法のいずれかの方法によっても容易に合成し得るものである。また、本発明に係る重縮合エステルについては、村井孝一編者「可塑剤 その理論と応用」（株式会社幸書房、昭和４８年３月１日初版第１版発行）に詳細な記載がある。また、特開平０５−１５５８０９号、特開平０５−１５５８１０号、特開平５−１９７０７３号、特開２００６−２５９４９４号、特開平０７−３３０６７０号、特開２００６−３４２２２７号、特開２００７−００３６７９号の各公報などに記載されている素材を利用することもできる。
【０２１１】
前記重縮合エステル系可塑剤の添加量は、主成分であるセルロースアシレートの量に対し０．１〜７０質量％であることが好ましく、１〜６５質量％であることがさらに好ましく、３〜６０質量％であることがよりさらに好ましい。
【０２１２】
なお、重縮合エステル系可塑剤が含有する原料及び副生成物、具体的には、脂肪族ジオール、ジカルボン酸エステル、及びジオールエステル等、のフィルム中の含有量は、１％未満が好ましく、０．５％未満がより好ましい。ジカルボン酸エステルとしては、フタル酸ジメチル、フタル酸ジ（ヒドロキシエチル）、テレフタル酸ジメチル、テレフタル酸ジ（ヒドロキシエチル）、アジピン酸ジ（ヒドロキシエチル）、コハク酸ジ（ヒドロキシエチル）等が挙げられる。ジオールエステルとしては、エチレンジアセテート、プロピレンジアセテート等が挙げられる。
【０２１３】
本発明の高分子フィルムに用いられる可塑剤としては、メチルメタクリレート（ＭＡ）オリゴマー系可塑剤も好ましい。ＭＡオリゴマー系可塑剤と前記糖類系可塑剤との併用も好ましい。併用の態様では、ＭＡオリゴマー系可塑剤と糖類型可塑剤とを質量比で１：２〜１：５の割合で使用するのが好ましく、１：３〜１：４の割合で使用するのがより好ましい。ＭＡオリゴマー系可塑剤の一例は、下記繰り返し単位を含むオリゴマーである。
【０２１４】
【化８８】
2012214683.tif 000091
【０２１５】
重量平均分子量は、５００〜２０００程度が好ましく、７００〜１５００程度がより好ましく、８００〜１２００程度であるのがさらに好ましい。
【０２１６】
また、ＭＡオリゴマー系可塑剤は、ＭＡ単独のオリゴマーの他、ＭＡから誘導体される上記繰り返し単位とともに、他のモノマーから誘導される繰り返し単位の少なくとも１種を有するオリゴマーであってもよい。前記他のモノマーの例には、アクリル酸エチル、アクリル酸プロピル（ｉ−、ｎ−）、アクリル酸ブチル（ｎ−、ｉ、ｓ−、ｔ−）、アクリル酸ペンチル（ｎ−、ｉ−、ｓ−）、アクリル酸ヘキシル（ｎ、ｉ−）、アクリル酸ヘプチル（ｎ−、ｉ−）、アクリル酸オクチル（ｎ−、ｉ−）、アクリル酸ノニル（ｎ−、ｉ−）、アクリル酸ミリスチル（ｎ−、ｉ−）、アクリル酸（２−エチルヘシル）、アクリル酸（ε−カプロラクトン）、アクリル酸（２−ヒドロキシエチル）、アクリル酸（２−ヒドロキシプロピル）、アクリル酸（３−ヒドロキシプロピル）、アクリル酸（４−ヒドロキシブチル）、アクリル酸（２−ヒドロキシブチル）、アクリル酸（２−メトキシエチル）、アクリル酸（２−エトキシエチル）等、ならびに上記アクリル酸エステルをメタクリル酸エステルにかえたモノマーが含まれる。また、スチレン、メチルスチレン、ヒドロキシスチレンなどの芳香環を有するモノマーを利用することもできる。前記他のモノマーとしては、芳香環を持たない、アクリル酸エステルモノマー及びメタクリル酸エステルモノマーが好ましい。
また、ＭＡオリゴマー系可塑剤が、２種以上の繰り返し単位を有するオリゴマーである場合は、Ｘ（親水基を有するモノマー成分）及びＹ（親水基を持たないモノマー成分）からなり、Ｘ：Ｙ（モル比）が１：１〜１：９９のオリゴマーが好ましい。
【０２１７】
これらのＭＡ系オリゴマーは、特開２００３−１２８５９号公報に記載されている方法を参考にして合成することができる。
【０２１８】
（高分子可塑剤）
本発明の高分子フィルムは、前述した糖類系可塑剤、重縮合エステル系可塑剤、及びＭＭＡオリゴマー系可塑剤とともに、又はそれに代えて、他の高分子系可塑剤を含有していてもよい。他の高分子系可塑剤としては、ポリエステルポリウレタン系可塑剤、脂肪族炭化水素系ポリマー、脂環式炭化水素系ポリマー、ポリビニルイソブチルエーテル、ポリＮ−ビニルピロリドン等のビニル系ポリマー、ポリスチレン、ポリ４−ヒドロキシスチレン等のスチレン系ポリマー、ポリエチレンオキシド、ポリプロピレンオキシド等のポリエーテル、ポリアミド、ポリウレタン、ポリウレア、フェノール−ホルムアルデヒド縮合物、尿素−ホルムアルデヒド縮合物、酢酸ビニル、等が挙げられる。
【０２１９】
（少なくとも２つの芳香環を有する化合物）
本発明の高分子フィルムは、本発明の趣旨に反しない限りにおいて、少なくとも２つの芳香環を有する化合物を含有していてもよい。当該化合物は、高分子フィルムの光学特性を調整する作用がある。例えば、本発明の高分子フィルムを光学補償フィルムとして用いる場合、光学特性、特にＲｅを好ましい値に制御するには、延伸が有効である。Ｒｅの上昇はフィルム面内の屈折率異方性を大きくすることが必要であり、一つの方法が延伸による主鎖配向の向上である。また、屈折率異方性の大きな化合物を添加剤として用いることで、さらにフィルムの屈折率異方性を上昇することが可能である。例えば上記の２つ以上の芳香環を有する化合物は、延伸によりポリマー主鎖が並び、それに伴い該化合物の配向性も向上し、所望の光学特性に制御することが容易となる。
【０２２０】
少なくとも２つの芳香族環を有する化合物としては、例えば特開２００３−３４４６５５号公報に記載のトリアジン化合物、特開２００２−３６３３４３号公報に記載の棒状化合物、特開２００５−１３４８８４及び特開２００７−１１９７３７号公報に記載の液晶性化合物等が挙げられる。より好ましくは、上記トリアジン化合物又は棒状化合物である。少なくとも２つの芳香族環を有する化合物は２種以上を併用して用いることもできる。なお、少なくとも２つの芳香環を有する化合物の分子量は、３００〜１２００程度であることが好ましく、４００〜１０００であることがより好ましい。
【０２２１】
少なくとも２つの芳香族環を有する化合物の添加量は、セルロースアシレート樹脂に対して質量比で０．０５％〜１０％が好ましく、０．５％〜８％がより好ましく、１％〜５％がさらに好ましい。また、前記２つの芳香族環を有する化合物は、本発明に用いられる前記一般式（Ｉ）又は（II）で表される化合物を兼ねていてもよい。一方、前記２つの芳香族環を有する化合物が、１，３，５−トリアジン環構造を有するものの前記一般式（Ｉ）又は（II）を満たさない場合は、湿度依存性改良の観点から、該２つの芳香族環を有する化合物の添加量は、セルロースアシレート樹脂に対して質量比で０．０５％〜１０％が好ましく、０．５％〜８％がより好ましく、１％〜５％が特に好ましい。
【０２２２】
（光学異方性調整剤）
また、本発明の高分子フィルムは、光学異方性調整剤を含有していてもよい。例えば、特開２００６−３０９３７号公報の２３〜７２頁に記載の「Ｒｔｈを低減させる化合物」が例に挙げられる。
【０２２３】
（マット剤微粒子）
前記高分子フィルムには、マット剤を添加してもよい。マット剤として使用される微粒子としては、二酸化珪素、二酸化チタン、酸化アルミニウム、酸化ジルコニウム、炭酸カルシウム、炭酸カルシウム、タルク、クレイ、焼成カオリン、焼成珪酸カルシウム、水和ケイ酸カルシウム、ケイ酸アルミニウム、ケイ酸マグネシウム及びリン酸カルシウムを挙げることができる。微粒子はケイ素を含むものが濁度が低くなる点で好ましく、特に二酸化珪素が好ましい。
二酸化珪素の微粒子は、例えば、アエロジルＲ９７２、Ｒ９７２Ｖ、Ｒ９７４、Ｒ８１２、２００、２００Ｖ、３００、Ｒ２０２、ＯＸ５０、ＴＴ６００（以上日本アエロジル（株）製）などの市販品を使用することができる。酸化ジルコニウムの微粒子は、例えば、アエロジルＲ９７６及びＲ８１１（以上日本アエロジル（株）製）の商品名で市販されており、使用することができる。
【０２２４】
２次平均粒子径の小さな粒子を有する高分子フィルムの製造方法には、微粒子の分散液を用いることができる。例えば、セルロースアシレートフィルムを例に挙げると、微粒子の分散液を調製する際にいくつかの手法が考えられる。例えば、溶剤と微粒子を撹拌混合した微粒子分散液をあらかじめ調製し、この微粒子分散液を別途用意した少量のセルロースアシレート溶液に加えて撹拌溶解し、さらにメインのセルロースアシレートドープ液と混合する方法がある。この方法は二酸化珪素微粒子の分散性がよく、二酸化珪素微粒子が更に再凝集し難い点で好ましい調製方法である。ほかにも、溶剤に少量のセルロースアシレートを加え、撹拌溶解した後、これに微粒子を加えて分散機で分散を行い、これを微粒子添加液とし、この微粒子添加液をインラインミキサーでドープ液と十分混合する方法もある。いずれの方法を利用してもよいし、またこれらの方法に限定されるものでもない。
上記調製方法に使用される溶剤は、低級アルコール類としては、好ましくはメチルアルコール、エチルアルコール、プロピルアルコール、イソプロピルアルコール、ブチルアルコール等が挙げられる。低級アルコール以外の溶媒としては特に限定されないが、セルロースアシレートの製膜時に用いられる溶剤を用いることが好ましい。
【０２２５】
（低分子可塑剤、劣化防止剤、剥離剤）
前記高分子フィルムには、各調製工程において用途に応じた、上述した以外の種々の添加剤（例えば、低分子可塑剤、紫外線防止剤、劣化防止剤、剥離剤、赤外吸収剤、など）を加えることができ、それらは固体でもよく油状物でもよい。すなわち、その融点や沸点において特に限定されるものではない。例えば２０℃以下と２０℃以上の紫外線吸収材料の混合や、同様に可塑剤の混合などであり、例えば特開２００１−１５１９０１号公報などに記載されている。さらにまた、赤外吸収染料としては例えば特開２００１−１９４５２２号公報に記載されている。またその添加する時期は、ドープ調製工程においていずれのタイミングで添加してもよいが、ドープ調製工程の最後のタイミングで添加剤を添加し調製する工程を加えて行ってもよい。更にまた、各素材の添加量は機能が発現する限りにおいて特に限定されない。また、高分子フィルムが多層から形成される場合、各層の添加物の種類や添加量が異なってもよい。例えば特開２００１−１５１９０２号などに記載されているが、これらは従来から知られている技術である。これらの詳細は、発明協会公開技報（公技番号２００１−１７４５、２００１年３月１５日発行、発明協会）にて１６頁〜２２頁に詳細に記載されている素材が好ましく用いられる。
【０２２６】
（１−５）  高分子フィルムの製造方法
本発明の高分子フィルムは、溶液製膜法（ソルベントキャスト法）によって製膜されたフィルムであるのが好ましい。ソルベントキャスト法では、ポリマーを有機溶媒に溶解して調製されたドープを、金属等からなる支持体の表面にキャストして、乾燥して製膜する。その後、膜を支持体面から剥ぎ取り、延伸処理することで製造される。
ソルベントキャスト法を利用したセルロースアシレートフィルムの製造例については、米国特許第２，３３６，３１０号、同２，３６７，６０３号、同２，４９２，０７８号、同２，４９２，９７７号、同２，４９２，９７８号、同２，６０７，７０４号、同２，７３９，０６９号及び同２，７３９，０７０号の各明細書、英国特許第６４０７３１号及び同７３６８９２号の各明細書、並びに特公昭４５−４５５４号、同４９−５６１４号、特開昭６０−１７６８３４号、同６０−２０３４３０号及び同６２−１１５０３５号等の記載を参考にすることができる。また、前記セルロースアシレートフィルムは、延伸処理を施されていてもよい。延伸処理の方法及び条件については、例えば、特開昭６２−１１５０３５号、特開平４−１５２１２５号、同４−２８４２１１号、同４−２９８３１０号、同１１−４８２７１号等に記載の例を参考にすることができる。
【０２２７】
（１−６）  高分子フィルムの諸特性
（Ｒｅ及びＲｔｈ）
本発明の高分子フィルムの光学特性の好ましい範囲は、用途に応じて変動するであろう。ＶＡモード液晶表示装置に利用される態様では、Ｒｅ（５８９）が３０ｎｍ〜２００ｎｍであり、及びＲｔｈ（５８９）が７０ｎｍ〜４００ｎｍであるのが好ましく；Ｒｅ（５８９）が３０ｎｍ〜１５０ｎｍであり、及びＲｔｈ（５８９）が１００ｎｍ〜３００ｎｍであるのがより好ましい。さらには、Ｒｅ（５８９）が４０ｎｍ〜１００ｎｍであり、及びＲｔｈ（５８９）が１００ｎｍ〜２５０ｎｍであることがさらに好ましい。
なお、特に断らない限り、フィルムのＲｅ及びＲｔｈは、フィルムを温度２５℃・相対湿度６０％の環境下に十分な時間（２時間以上であって、例えば１２時間、２４時間）放置した後に、当該温度及び相対湿度で測定される値をいうものとする。
【０２２８】
（Ｒｅの湿度依存性及びＲｔｈの湿度依存性）
本発明の高分子フィルムは、湿度に依存したＲｅ及び／又はＲｔｈの変動が小さいという特徴がある。具体的には、フィルムを２５℃・相対湿度１０％にて２時間調湿したときのＲｅ、Ｒｔｈ（それぞれＲｅ［25℃、RH10%］、Ｒｔｈ［25℃、RH10%］とも言う）と、２５℃・相対湿度８０％にて２時間調湿したときのＲｅ、Ｒｔｈ（それぞれＲｅ［25℃、RH80%］、Ｒｔｈ［25℃、RH80%］とも言う）の変動が小さい。本発明のフィルムは、光学特性の湿度依存性が軽減されているので、湿度が変化する環境下においてもＲｅ及びＲｔｈの変動が抑制され、前記好ましい範囲のレターデーションを発揮することができる。
【０２２９】
本発明の高分子フィルムは、Ｒｅの湿度依存性（ΔＲｅ＝｜Ｒｅ［25℃、RH10%］−Ｒｅ［25℃、RH80%］｜）が、１０ｎｍ以下であることが好ましく、９ｎｍ以下であることがさらに好ましく、８ｎｍ以下であることが特に好ましい。
本発明の高分子フィルムはＲｔｈの湿度依存性（ΔＲｔｈ＝｜Ｒｔｈ［25℃、RH10%］−Ｒｔｈ［25℃、RH80%］｜）が、２１ｎｍ以下であることが好ましく、２０ｎｍ以下であることがよりさらに好ましく、１９ｎｍ以下であることが特に好ましい。
【０２３０】
（膜厚）
本発明の高分子フィルムを液晶表示装置の部材等、薄型化が望まれる装置の部材として利用する態様では、膜厚は薄いほうが好ましいが、一方、膜厚が薄すぎるとその用途に要求される光学特性を達成できない。液晶表示装置の光学補償フィルムや偏光板保護フィルムとして利用する態様では、膜厚は２０〜８０μｍ程度であるのが好ましい。より好ましくは、２５〜７０μｍ程度であり、さらに好ましくは３０〜６０μｍ程度である。
【０２３１】
３．  高分子フィルムの用途
本発明の高分子フィルムは、種々の用途に用いることができる。例えば、液晶表示装置の位相差フィルム（以下、光学補償フィルムとも言う）、偏光板の保護フィルム等に利用することができる。
（位相差フィルム）
本発明の高分子フィルムは、位相差フィルムとして用いることができる。なお、「位相差フィルム、又は光学補償フィルム」とは、一般に液晶表示装置等の表示装置に用いられ、光学異方性を有する光学材料のことを意味し、光学補償シートなどと同義である。液晶表示装置において、光学補償フィルムは表示画面のコントラストを向上させたり、視野角特性や色味を改善したりする目的で用いられる。
【０２３２】
また、所望のＲｅ及びＲｔｈに調整するために、本発明の高分子フィルムを複数枚積層して、又は本発明の高分子フィルムと他のフィルムとを積層して用いることもできる。フィルムの積層は、粘着剤や接着剤を用いて実施することができる。
【０２３３】
（偏光板）
本発明の高分子フィルムは、偏光板（本発明の偏光板）の保護フィルムとして用いることができる。本発明の偏光板の一例は、偏光膜とその両面を保護する二枚の偏光板保護フィルム（透明フィルム）を有し、本発明の高分子フィルムを少なくとも一方の偏光板保護フィルムとして有する。本発明の高分子フィルムが支持体として利用され、その表面に液晶組成物からなる光学異方性層を有する態様について、偏光板の保護フィルムとして利用する場合は、支持体である本発明の高分子フィルムの裏面（光学異方性層が形成されていない側の面）を偏光膜の表面に貼り合せるのが好ましい。
本発明の高分子フィルムを前記偏光板保護フィルムとして用いる場合、本発明の高分子フィルムには前記表面処理（特開平６−９４９１５号公報、同６−１１８２３２号公報にも記載）を施して親水化しておくことが好ましく、例えば、グロー放電処理、コロナ放電処理、又は、アルカリ鹸化処理などを施すことが好ましい。特に、本発明の高分子フィルムがセルロースアシレートフィルムの場合には、前記表面処理としてはアルカリ鹸化処理が最も好ましく用いられる。
【０２３４】
また、前記偏光膜としては、例えば、ポリビニルアルコールフィルムを沃素溶液中に浸漬して延伸したもの等を用いることができる。ポリビニルアルコールフィルムを沃素溶液中に浸漬して延伸した偏光膜を用いる場合、接着剤を用いて偏光膜の両面に本発明の高分子フィルムの表面処理面を直接貼り合わせることができる。本発明の製造方法においては、このように前記高分子フィルムが偏光膜と直接貼合されていることが好ましい。前記接着剤としては、ポリビニルアルコール又はポリビニルアセタール（例えば、ポリビニルブチラール）の水溶液や、ビニル系ポリマー（例えば、ポリブチルアクリレート）のラテックスを用いることができる。特に好ましい接着剤は、完全鹸化ポリビニルアルコールの水溶液である。
【０２３５】
一般に液晶表示装置は二枚の偏光板の間に液晶セルが設けられるため、４枚の偏光板保護フィルムを有する。本発明の高分子フィルムは、４枚の偏光板保護フィルムのいずれに用いてもよいが、本発明の高分子フィルムは、液晶表示装置における偏光膜と液晶層（液晶セル）の間に配置される保護フィルムとして、特に有用である。また、前記偏光膜を挟んで本発明の高分子フィルムの反対側に配置される保護フィルムには、透明ハードコート層、防眩層、反射防止層などを設けることができ、特に液晶表示装置の表示側最表面の偏光板保護フィルムとして好ましく用いられる。
【０２３６】
（液晶表示装置）
本発明の高分子フィルム、ならびそれを利用した光学補償フィルム及び偏光板は、様々な表示モードの液晶表示装置に用いることができる。以下にこれらのフィルムが用いられる各液晶モードについて説明する。これらのモードのうち、本発明の高分子フィルム、並びにそれを利用した光学補償フィルム及び偏光板は、特にＶＡモードの液晶表示装置に好ましく用いられる。これらの液晶表示装置は、透過型、反射型及び半透過型のいずれでもよい。
【０２３７】
図１に、本発明の液晶表示装置の一例の断面模式図を示す。なお、図１中、上を観察者（表示面）側、下をバックライト側とする。
図１のＶＡモード液晶表示装置は、液晶セルＬＣ（上側基板１、下側基板３、及び液晶層５、からなる）と、液晶セルＬＣを挟持して配置される一対の上側偏光板Ｐ１及び下側偏光板Ｐ２とを有する。なお、偏光膜は、双方の表面に保護フィルムを有する偏光板として液晶表示装置に組み込まれるのが一般的であるが、図１では、偏光膜の外側保護フィルムは省略した。偏光板Ｐ１及びＰ２は、それぞれ偏光膜８ａ及び８ｂを有し、その吸収軸９ａ及び９ｂを互いに直交方向にして配置されている。液晶セルＬＣはＶＡモードの液晶セルであり、黒表示時には、図１に示す通り、液晶層５はホメオトロピック配向になる。上側基板１と下側基板３は、それぞれ内面に、配向膜（図示せず）と電極層（図示せず）を有し、さらに観察者側の基板１の内面には、カラーフィルタ層（図示せず）を有する。
【０２３８】
上側基板１と上側偏光膜８ａとの間、及び下側基板３と下側偏光膜８ｂとの間には、位相差膜１０ａ及び１０ｂがそれぞれ配置されている。位相差膜１０ａ及び１０ｂは、本発明の高分子フィルムである。位相差膜１０ａ及び１０ｂは、その面内遅相軸１１ａ及び１１ｂを、上側偏光膜８ａ及び下側偏光膜８ｂのそれぞれの吸収軸９ａ及び９ｂと直交にして配置される。即ち、位相差膜１０ａ及び１０ｂは、それぞれの遅相軸を直交にして配置される。本発明の高分子フィルムからなる位相差膜１０ａ及び１０ｂは、黒表示時の斜め方向に生じる光漏れ及びカラーシフトの軽減に寄与する。
【０２３９】
（ハードコートフィルム、防眩フィルム、反射防止フィルム）
本発明の高分子フィルムは、所望により、ハードコートフィルム、防眩フィルム、反射防止フィルムへ適用してもよい。ＬＣＤ、ＰＤＰ、ＣＲＴ、ＥＬ等のフラットパネルディスプレイの視認性を向上する目的で、本発明の高分子フィルムの片面又は両面にハードコート層、防眩層、反射防止層の何れか或いは全てを付与することができる。このような防眩フィルム、反射防止フィルムとしての望ましい実施態様は、発明協会公開技報（公技番号２００１−１７４５、２００１年３月１５日発行、発明協会）５４頁〜５７頁に詳細に記載されており、本発明の高分子フィルムにおいても好ましく用いることができる。
【実施例】
【０２４０】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【０２４１】
（一般式（Ｉ）で表される化合物の合成）
［合成例１：化合物（Ｉb−３）の合成］
２，４−ジアミノピリミジン１０ｇ（７１ｍｍｏｌ）のＮ−エチルピロリドン７０ｍＬ溶液にｍ−メチル安息香酸メチル１０．７ｇ（７１ｍｍｏｌ）、ナトリウムメトキシド７．７ｇ（１４３ｍｍｏｌ）を加え、４０℃で１時間加熱攪拌した。反応系の温度を室温に戻し、反応溶液を希塩酸水に注いで中和した後、酢酸エチルで抽出した。得られた有機層を飽和食塩水で洗浄後、無水硫酸ナトリウムで乾燥し、乾燥剤を除去後、溶媒を留去した。得られた粗生成物をシリカゲルカラムクロマトグラフィー（展開溶媒：酢酸エチル）で精製し、化合物（Ｉb−３）を得た。得られた化合物（Ｉb−３）のＮＭＲスペクトルは以下の通りである。
1Ｈ−ＮＭＲ（溶媒：重ジメチルスルホキシド、基準：テトラメチルシラン）
１０．０２（１Ｈ，ｓ）
８．００（１Ｈ，ｄ）
７．７５−７．６８（２H，ｍ）
７．４０−７．３３（２H，ｍ）
６．８４（２H，ｂｒ）
６．２０（１H，ｄ）
２．３５（３H，ｓ）
【０２４２】
［合成例２：化合物（Ｉb−９）の合成］
合成例１において、出発原料を２，４−ジアミノピリミジンから６−メチル−２，４−ジアミノピリミジンに、ｍ−メチル安息香酸メチルから安息香酸メチルに変更した他は合成例１と同様に合成を行った。得られた化合物（Ｉb−９）のＮＭＲスペクトルは以下の通りである。（含水率  ２．４５％）
1Ｈ−ＮＭＲ（溶媒：重ジメチルスルホキシド、基準：テトラメチルシラン）
１０．２７（１H，ｂｒ）
７．９７−７．８８（２H，ｍ）
７．６０−７．４４（３H，ｍ）
６．７０（２H，ｂｒ）
６．０７（１H，ｓ）
２．１８（３H，ｓ）
【０２４３】
［合成例３：化合物（Ｉb−１１）の合成］
合成例１において、出発原料を２，４−ジアミノピリミジンから６−メチル−２，４−ジアミノピリミジンに変更した他は合成例１と同様に合成を行った。得られた化合物（Ｉb−１１）のＮＭＲスペクトルは以下の通りである。（含水率２．８％）
1Ｈ−ＮＭＲ（溶媒：重クロロホルム、基準：テトラメチルシラン）
７．９０（１H，ｓ）
７．７５−７．６４（２H，ｍ）
７．３４−７．２７（２H，ｍ）
６．０７（１H，ｓ）
５．８０（２H，ｂｒ）
２．３７（３H，ｓ）
２．２１（３H，ｓ）
【０２４４】
［合成例４：化合物（Ｉb−２５）の合成］
合成例１において、出発原料を２，４−ジアミノピリミジンから６−メトキシ−２，４−ジアミノピリミジンに、ｍ−メチル安息香酸メチルから安息香酸メチルに変更した他は合成例１と同様に合成を行った。得られた化合物（Ｉb−２５）のＮＭＲスペクトルは以下の通りである。（含水率０．８％）
1Ｈ−ＮＭＲ（溶媒：重クジメチルスルホキシド、基準：テトラメチルシラン）
１０．２９（１H，ｓ）
７．９１−７．８６（２H，ｍ）
７．６０−７．２５（３H，ｍ）
６．６０（２H，ｂｒ）
５．５１（１H，ｓ）
３．７３（３H，ｓ）
【０２４５】
［合成例５：化合物（Ｉb−７８）の合成］
合成例１と同様に合成を行い、化合物（Ｉb−７８）を得た。得られた化合物（Ｉb−７８）のＮＭＲスペクトルは以下の通りである。
1Ｈ−ＮＭＲ（溶媒：ジメチルスルホキシド、基準：テトラメチルシラン）
１０．３９（１H，ｓ）
８．１８（１H，ｄ）
７．８３−７．７５（２H，ｍ）
７．４２−７．３５（３H，ｍ）
６．３９（２H，ｂｒ）
２．３８（３H，ｓ）
【０２４６】
［合成例６：化合物（Ｉb−８４）の合成］
合成例２と同様に合成を行い、化合物（Ｉb−８４）を得た。得られた化合物（Ｉb−８４）のＮＭＲスペクトルは以下の通りである。（含水率０．３％）
1Ｈ−ＮＭＲ（溶媒：重ジメチルスルホキシド、基準：テトラメチルシラン）
１０．４６（１H，ｓ）
７．９８（２H，ｄ）
７．６４−７．４８（３H，ｍ）
７．３０（１H，ｓ）
６．２９（２H，ｂｒ）
２．２５（３H，ｓ）
【０２４７】
［合成例７：化合物（Ｉb−８６）の合成］
合成例３と同様に合成を行い、化合物（Ｉb−８６）を得た。得られた化合物（Ｉb−８６）のＮＭＲスペクトルは以下の通りである。（含水率０．３％）
1Ｈ−ＮＭＲ（溶媒：重クロロホルム、基準：テトラメチルシラン）
８．２９（１H，ｂｒ）
７．７０−７．６３（２H，ｍ）
７．５８（１H，ｓ）
７．４０−７．３５（２H，ｍ）
４，９３（２H，ｂｒ）
２．４３（３H，ｓ）
２．３９（３H，ｓ）
【０２４８】
［合成例８：化合物（Ｉb−１００）の合成］
合成例４と同様に合成を行い、化合物（Ｉb−１００）を得た。得られた化合物（Ｉb−１００）のＮＭＲスペクトルは以下の通りである。（含水率２．０％）
1Ｈ−ＮＭＲ（溶媒：重ジメチルスルホキシド、基準：テトラメチルシラン）
１０．４２（１H，ｓ）
７．９６（２H，ｄ）
７．６５−７．４５（３H，ｍ）
６．８５（１H，ｓ）
６．４０（２H，ｂｒ）
３．８２（３H，ｓ）
【０２４９】
［合成例９：化合物（Ｉb−１５９）の合成］
合成例４において、出発原料を６−メトキシ−２，４−ジアミノピリミジンから６−クロロ−２，４−ジアミノピリミジンに変更した他は合成例４と同様に合成を行った。得られた化合物（Ｉb−１５９）のＮＭＲスペクトルは以下の通りである。
1Ｈ−ＮＭＲ（溶媒：重ジメチルスルホキシド、基準：テトラメチルシラン）
１０．６０（１H，ｓ）
７．９２（２H，ｄ）
７．６０−７．４５（３H，ｍ）
７．２０（２H，ｂｒ）
６．２１（１H，ｓ）
【０２５０】
［合成例１０：化合物（Ｉb−１６１）の合成］
合成例４において、出発原料を６−メトキシ−２，４−ジアミノピリミジンから６−クロロ−２，４−ジアミノピリミジンに変更した他は合成例４と同様に合成を行った。得られた化合物（Ｉb−１６１）のＮＭＲスペクトルは以下の通りである。
1Ｈ−ＮＭＲ（溶媒：重ジメチルスルホキシド、基準：テトラメチルシラン）
１０．８８（１H，ｓ）
７．９６（２H，ｄ）
７．６３−７．４８（３H，ｍ）
７．４２（１H，ｓ）
６．９０（２H，ｂｒ）
【０２５１】
［合成例１１：化合物（IIb−６）の合成］
文献Organic and Biomolecular Chemistry, 2007, vol. 5, #10, 1577 − 1585を参考に化合物（IIb−６）を合成した。
【０２５２】
［合成例１２：化合物（IIb−９）の合成］
文献Yakugaku Zasshi, 1951, vol. 71, 315 − 317を参考に化合物（IIb−９）を合成した。
【０２５３】
［合成例１３：化合物（IIb−１４）の合成］
文献Merck and Co., Inc., US4144338 A1, 1979を参考に化合物（IIb−１４）を合成した。
【０２５４】
［合成例１４：化合物（IIb−１６）の合成］
文献Journal of the American Chemical Society, 1947, vol. 69, 1147 − 1148を参考に化合物（IIb−１６）を合成した。
【０２５５】
［合成例１５：化合物（IIIb−１）の合成］
文献Bioorganic and Medicinal Chemistry, 1998, vol. 9, #6, 643 − 660を参考に化合物（IIIｂ−１）を合成した。
【０２５６】
［合成例１６：化合物（IIIb−６）の合成］
文献Chemical & Pharmaceutical Bulletin, 1981, vol. 29, #4, 948 − 954を参考にジアミノピリミジンを合成後、化合物（Ｉb−３）と同様に合成を行い化合物（IIIb−６）を得た。
【０２５７】
［合成例１７：混合物Ａの合成］
ｔ−ブタノール  ５１ｍＬ、メタノール  ９ｍＬ中に窒素気流下、２，４−ジアミノ−６−クロロピリミジン５．８ｇ（４０ｍｍｏｌ）、ナトリウムメトキシド２２．７ｇを順に添加した。その後、８０℃にて０．５時間加熱攪拌したのち、７０℃まで温度を下げ、安息香酸メチル１９．６ｇ（９６ｍｏｌ）を滴下し、７０℃で６時間加熱攪拌を続けた。この反応液を、４０℃まで放冷した後に、１−メトキシ−２−プロパノールを４５ｍＬ添加した。この溶液を、氷冷した水６８ｍＬ、及び酢酸２５．２２ｇの混合液中に添加した後に、さらに、水２００ｍＬを添加し、氷冷下１時間攪拌することで生成物を析出させた。析出した生成物をろ取し、水でかけ洗いした。生成物８．３ｇ(収率６０％)を得た。ＨＰＬＣを測定した結果、化合物（Ｉb−２５）／化合物（Ｉb−１００）／後述する参考化合物（３）の６．５／５．５／８８の混合物であった。
【０２５８】
実施例１．製膜用セルロースアシレート溶液の調製
（製膜用セルロースアシレート溶液の調製）
下記表に示す各例示化合物を、下記表に記載のアセチル置換度のセルロースアシレート樹脂  １００質量部に対して下記表に示す割合で混合し、溶媒であるメチレンクロライド  ３９６質量部、メタノール  ５９質量部中に溶解して、セルロースアシレート（具体的には、セルロースアセテート）溶液を調製した。
【０２５９】
（流延）
上述のセルロースアシレート溶液をガラス板流延装置を用いて流延した。給気温度７０℃の温風で６分間乾燥し、ガラス板から剥ぎ取ったフィルムを枠に固定し、給気温度１００℃の温風で１０分間、給気温度１４０℃の温風で２０分間乾燥し、膜厚６５μｍのセルロースアシレートフィルムを作製した。
次に、得られたフィルムを２００℃の条件で３０％の延伸倍率まで、３０％／分の延伸速度で横延伸し、膜厚５０μｍのセルロースアシレートフィルムを作製した。
【０２６０】
比較例用フィルムとして、添加剤を無添加のフィルムを製造した。また、以下に示す構造の比較化合物１を添加剤として用いた比較例用フィルムもそれぞれ作製した。
【０２６１】
【化８９】
2012214683.tif 000092
比較化合物１
【０２６２】
下記表に示す各例示化合物と以下に示す構造の参考化合物１又は参考化合物２、あるいは参考化合物３のいずれか一種の参考化合物を添加剤として用いたフィルムもそれぞれ作製した。なお、参考化合物は、前記一般式（６）及び（７）で表すことができる。
【０２６３】
【化９０】
2012214683.tif 000093
【０２６４】
【化９１】
2012214683.tif 000094
【０２６５】
【化９２】
2012214683.tif 000095
【０２６６】
（光学特性の評価）
サンプルフィルムを２５℃・相対湿度６０％にて２４時間調湿後、自動複屈折計（ＫＯＢＲＡ−２１ＡＤＨ：王子計測機器（株）製）を用いて、２５℃・相対湿度６０％において、フィルム表面に対し垂直方向及び遅相軸を回転軸としてフィルム面法線から＋５０°から−５０°まで１０°刻みで傾斜させた方向から波長５９０ｎｍにおける位相差を測定することから、面内レターデーション値（Ｒｅ）と膜厚方向のレターデーション値（Ｒｔｈ）とを算出する。
その結果を下記表に示す。
【０２６７】
また、レターデーション値の湿度に伴う変化については、フィルムを２５℃・相対湿度１０％にて２時間調湿した以外は、上記の方法と同様にして測定して算出したＲｅ及びＲｔｈ（それぞれＲｅ[25℃,RH10%]、Ｒｔｈ[25℃,RH10%]）、及び２５℃・相対湿度８０％にて１２時間調湿した以外は上記の方法と同様にして測定して算出したＲｅ、Ｒｔｈ（それぞれＲｅ[25℃,RH80%]、Ｒｔｈ[25℃,RH80%]）から、Ｒｅの湿度依存性（ΔＲｅ）とＲｔｈの湿度依存性（ΔＲｔｈ）とを算出した。
その結果を下記表に、それぞれΔＲｅ、ΔＲｔｈとして示す。
【０２６８】
【表２】
2012214683.tif 000096
【０２６９】
【表３】
2012214683.tif 000097
【０２７０】
【表４】
2012214683.tif 000098
【０２７１】
上記表に示す結果から、本発明の実施例の高分子フィルムはいずれも、式（Ｉ）の化合物が添加されていることによりレターデーションが上昇しているとともに、比較化合物１を添加したフィルムと比較して、レターデーションの湿度依存性が軽減されていることが理解できる。その効果は、式（Ｉ）の化合物を２種以上添加することで、又は式（Ｉ）の化合物とともに、式（６）及び（７）で表される参考化合物の添加により、相乗的に高められることが理解できる。
【０２７２】
実施例２−１．製膜用セルロースアシレート溶液の調製
（製膜用セルロースアシレート溶液の調製）
下記表に示す各例示化合物を、下記表に記載のアセチル置換度のセルロースアシレート樹脂  １００質量部に対して下記表に示す割合で混合し、溶媒であるメチレンクロライド  ３９６質量部、メタノール  ５９質量部中に溶解して、セルロースアシレート（具体的には、セルロースアセテート）溶液を調製した。
【０２７３】
（流延）
上述のセルロースアシレート溶液をガラス板流延装置を用いて流延した。給気温度７０℃の温風で６分間乾燥し、ガラス板から剥ぎ取ったフィルムを枠に固定し、給気温度１００℃の温風で１０分間、給気温度１４０℃の温風で２０分間乾燥し、膜厚５５μｍのセルロースアシレートフィルムを作製した。
【０２７４】
比較例用フィルムとして、添加剤を無添加のフィルムを製造した。また、比較化合物１を添加剤として用いた比較例用フィルムもそれぞれ作製した。
【０２７５】
光学特性の評価はレターデーション値の湿度に伴う変化について、２５℃・相対湿度３０％、及び２５℃・相対湿度８０％にて１２時間調湿した以外は実施例１と同様にして行った。
【０２７６】
【表５】
2012214683.tif 000099
【０２７７】
上記表に示す結果から、本発明の実施例の高分子フィルムは、式（Ｉ）の化合物が添加されていることによりレターデーションが上昇しているとともに、比較化合物１を添加したフィルムと比較して、レターデーションの湿度依存性が軽減されていることが理解できる。
【０２７８】
実施例２−２．  製膜用セルロースアシレート溶液の調製
実施例２−１において、セルロースアシレートの置換度、各添加剤の種類と量、延伸温度延伸倍率、フィルムの厚みを下表のとおりに変更した以外は実施例２−１と同様にして、セルロースアシレートフィルムを作成した。
光学特性の評価は実施例１と同様にして行った。
【０２７９】
【表６】
2012214683.tif 000100
【０２８０】
実施例３．  セルロースアシレートフィルムの作製
（製膜用セルロースアシレート溶液の調製）
下記の組成物をミキシングタンクに投入し、攪拌して各成分を溶解し、セルロースアシレート溶液４０１を調製した。
【０２８１】
――――――――――――――――――――――――――――――――――――――――
セルロースアシレート溶液４０１の組成
――――――――――――――――――――――――――――――――――――――――
アセチル置換度２．４３、重合度３４０のセルロースアセテート    １００．０質量部
前記化合物（Ｉ−１００）                                          ４．０質量部
メチレンクロライド（第１溶媒）                                ４０２．０質量部
メタノール（第２溶媒）                                          ６０．０質量部
――――――――――――――――――――――――――――――――――――――――
【０２８２】
（流延、延伸）
セルロースアシレート溶液４０１を、バンド流延機を用いて流延し、残留溶媒含量４０％まで乾燥した後、得られたウェブをバンドから剥離し、その後１４０℃の条件下、残留溶媒含量２０％になった時点でテンターを用いて延伸倍率３０％で横延伸したのち、さらに１３０℃で３分間保持した。その後フィルムを保持していたクリップをはずして該フィルムを１３０℃３０分間乾燥させて、セルロースアシレートフィルム４０１ａを作製した。膜厚は６０μｍであった。
【０２８３】
比較例用フィルムとして、添加剤を無添加のフィルム（セルロースアシレートフィルム４０２ａ）を製造した。また、比較化合物１を添加剤として用いた比較例用フィルム（セルロースアシレートフィルム４０３ａ）もそれぞれ作製した。
【０２８４】
（光学特性の評価）
光学特性の評価は実施例１と同様にして行った。
本発明の化合物を用いたセルロースアシレートフィルム４０１ａでは、セルロースアシレートフィルム４０２ａ及び４０３ａと比較して、レターデーションの湿度依存性が軽減されていた。
【０２８５】
実施例４．溶液安定性の評価
下記表に示す各化合物（１質量部）をメチレンクロライド  ８７質量部、メタノール  １３質量部中に溶解して、耐圧容器中にて８０℃、６６時間静置し、液体クロマトグラフィーを用いた定量によりその残存率を算出した。結果を表に示す。
【０２８６】
【表７】
2012214683.tif 000101
【０２８７】
【化９３】
2012214683.tif 000102
【０２８８】
【化９４】
2012214683.tif 000103
【０２８９】
上記表に示す結果から、本発明の化合物は、溶液安定性に優れていることが理解できる。
【符号の説明】
【０２９０】
１      液晶セル上側基板
３      液晶セル下側基板
５      液晶層（液晶分子）
８ａ、８ｂ      偏光板の保護フィルム
９ａ、９ｂ      偏光板の保護フィルム吸収軸
１０ａ、１０ｂ      位相差膜（本発明の高分子フィルム）
１１ａ、１１ｂ      位相差膜（本発明の高分子フィルム）吸収軸
Ｐ１、Ｐ２      偏光板
ＬＣ      液晶セル
【図１】
2012214683.tif 000143